(57)【要約】  本発明は、Ｊ＞１個の内部ストランド（ＴＩ）で構成されたコードの内部層（ＣＩ）とＬ＞１個の外部ストランド（ＴＥ）で構成されたコードの外部層（ＣＥ）とを含む２層マルチストランドコード（６０）に関する。コードは、関係９５≦ＭＣ≦１８０を満足し、ここで、ＭＣ＝（Ｊ×ＭＩ＋Ｌ×ＭＥ）／（Ｊ＋Ｌ）、ＭＩ＝２００×ｃｏｓ4（α）×［Ｑ×（Ｄ１／２）2×ｃｏｓ4（β）＋Ｐ×（Ｄ２／２）2×ｃｏｓ4（δ）＋Ｎ×（Ｄ３／２）2×ｃｏｓ4（γ）］／［Ｑ×（Ｄ１／２）2＋Ｐ×（Ｄ２／２）2＋Ｎ×（Ｄ３／２）2］、ＭＥ＝２００×ｃｏｓ4（α’）×［Ｑ’×（Ｄ１’／２）2×ｃｏｓ４（β’）＋Ｐ’×（Ｄ２’／２）2×ｃｏｓ4（δ’）＋Ｎ’×（Ｄ３’／２）2×ｃｏｓ4（γ’）］／［Ｑ’×（Ｄ１’／２）2＋Ｐ’×（Ｄ２／２）2＋Ｎ’×（Ｄ３’／２）2］であり、ここで、Ｄ１、Ｄ１’、Ｄ２、Ｄ２’、Ｄ３、及びＤ３’は、ｍｍ単位であり、α及びα’は、各内部及び外部ストランド（ＴＩ）の螺旋角度であり、β及びβ’は、各内部スレッド（Ｆ１、Ｆ１’）の螺旋角度であり、δ及びδ’は、各中間スレッド（Ｆ２、Ｆ２’）の螺旋角度であり、γ及びγ’は、各外部スレッド（Ｆ３、Ｆ３’）の螺旋角度である。【選択図】図３
2021507132.tif 000002
【特許請求の範囲】
【請求項１】
２層マルチストランドコード（６０；６１；６２；６３；６４；６５；６６）であって、
−螺旋に巻かれたＪ＞１個の内部ストランド（ＴＩ）で構成されたコードの内部層（ＣＩ）であって、各内部ストランド（ＴＩ）が、３つの層（Ｃ１，Ｃ２）を有し、かつ
・直径Ｄ１のＱ≧１個の内部スレッド（Ｆ１）で構成された内部層（Ｃ１）、
・前記内部層（Ｃ１）の周りに巻かれた直径Ｄ２のＰ＞１個の中間スレッド（Ｆ２）で構成された中間層（Ｃ２）、及び
・前記中間層（Ｃ２）の周りに巻かれた直径Ｄ３のＮ＞１個の外部スレッド（Ｆ３）で構成された外部層（Ｃ３）、
を含む、内部層（ＣＩ）と、
−コードの前記内部層（ＣＩ）の周りに巻かれたＬ＞１個の外部ストランド（ＴＥ）で構成されたコードの外部層（ＣＥ）であって、各外部ストランド（ＴＥ）が、３つの層（Ｃ１’，Ｃ２’）を有し、かつ
・直径Ｄ１’のＱ’≧１個の内部スレッド（Ｆ１’）で構成された内部層（Ｃ１’）、
・前記内部層（Ｃ１’）の周りに巻かれた直径Ｄ２’のＰ’＞１個の中間スレッド（Ｆ２’）で構成された中間層（Ｃ２’）、及び
・前記中間層（Ｃ２’）の周りに巻かれた直径Ｄ３’のＮ’＞１個の外部スレッド（Ｆ３’）で構成された外部層（Ｃ３’）、
を含む、外部層（ＣＥ）と、
を有し、
前記コードが、以下の関係：
９５≦ＭＣ≦１８０
を満たし、ここで、
ＭＣ＝（Ｊ×ＭＩ＋Ｌ×ＭＥ）／（Ｊ＋Ｌ）であり、
ここで、
ＭＩ＝２００×ｃｏｓ4（α）×［Ｑ×（Ｄ１／２）2×ｃｏｓ4（β）＋Ｐ×（Ｄ２／２）2×ｃｏｓ4（δ）＋Ｎ×（Ｄ３／２）2×ｃｏｓ4（γ）］／［Ｑ×（Ｄ１／２）2＋Ｐ×（Ｄ２／２）2＋Ｎ×（Ｄ３／２）2］であり、
ここで、
−Ｄ１、Ｄ２、及びＤ３は、ｍｍで表され、
−αは、コードの前記内部層（ＣＩ）での各内部ストランド（ＴＩ）の螺旋角度であり、
−βは、各内部ストランド（ＴＩ）内の前記内部層（Ｃ１）での各内部スレッド（Ｆ１）の前記螺旋角度であり、
−δは、各内部ストランド（ＴＩ）内の前記中間層（Ｃ２）での各中間スレッド（Ｆ２）の前記螺旋角度であり、かつ
−γは、各内部ストランド（ＴＩ）内の前記外部層（Ｃ３）での各外部スレッド（Ｆ３）の前記螺旋角度であり、
ＭＥ＝２００×ｃｏｓ4（α’）×［Ｑ’×（Ｄ１’／２）2×ｃｏｓ4（β’）＋Ｐ’×（Ｄ２’／２）2×ｃｏｓ4（δ’）＋Ｎ’×（Ｄ３’／２）2×ｃｏｓ4（γ’）］／［Ｑ’×（Ｄ１’／２）2＋Ｐ’×（Ｄ２／２）2＋Ｎ’×（Ｄ３’／２）2］であり、
ここで、
−Ｄ１’、Ｄ２’、及びＤ３’は、ｍｍで表され、
−α’は、コードの前記外部層（ＣＥ）での各外部ストランド（ＴＥ）の前記螺旋角度であり、
−β’は、各外部ストランド（ＴＥ）内の前記内部層（Ｃ１’）での各内部スレッド（Ｆ１’）の前記螺旋角度であり、
−δ’は、各外部ストランド（ＴＥ）内の前記中間層（Ｃ２’）での各中間スレッド（Ｆ２’）の前記螺旋角度であり、かつ
−γ’は、各外部ストランド（ＴＥ）内の前記外部層（Ｃ３’）での各外部スレッド（Ｆ３’）の前記螺旋角度である、
ことを特徴とするコード（６０；６１；６２；６３；６４；６５；６６）。
【請求項２】
９５≦ＭＣ≦１７０、好ましくは１１０≦ＭＣ≦１７０である、請求項１に記載のコード（６０；６１；６２；６３；６４；６５；６６）。
【請求項３】
８５≦ＭＩ≦１９６である、請求項１から請求項２のいずれか１項に記載のコード（６０；６１；６２；６３；６４；６５；６６）。
【請求項４】
７１≦ＭＥ≦１７９である、請求項１から請求項３のいずれか１項に記載のコード（６０；６１；６２；６３；６４；６５；６６）。
【請求項５】
０．７０≦ＭＥ／ＭＩ≦１．３０である、請求項１から請求項４のいずれか１項に記載のコード（６０；６１；６２；６３；６４；６５；６６）。
【請求項６】
コードの前記内部層（ＣＩ）での各内部ストランド（ＴＩ）の前記螺旋角度αは、４°から４１°までの範囲にわたる、請求項１から請求項５のいずれか１項に記載のコード（６０；６１；６２；６３；６４；６５；６６）。
【請求項７】
コードの前記外部層（ＣＥ）での各外部ストランド（ＴＥ）の前記螺旋角度α’は、１３°から３６°までの範囲にわたる、請求項１から請求項６のいずれか１項に記載のコード（６０；６１；６２；６３；６４；６５；６６）。
【請求項８】
２５°≦３α＋β＋δ＋γ≦１５８°である、請求項１から請求項７のいずれか１項に記載のコード（６０；６１；６２；６３；６４；６５；６６）。
【請求項９】
４８°≦３α’＋β’＋δ’＋γ’≦１５４°である、請求項１から請求項８のいずれか１項に記載のコード（６０；６１；６２；６３；６４；６５；６６）。
【請求項１０】
８４°≦３α＋β＋δ＋γ＋３α’＋β’＋δ’＋γ’≦２８０°である、請求項１から請求項９のいずれか１項に記載のコード（６０；６１；６２；６３；６４；６５；６６）。
【請求項１１】
Ｊ＝２、３、又は４、好ましくはＪ＝３又は４である、請求項１から請求項１０のいずれか１項に記載のコード（６０；６１；６２；６３；６４；６５；６６）。
【請求項１２】
Ｌ＝７、８、９、又は１０、好ましくはＬ＝８、９、又は１０、より好ましくはＬ＝８又は９である、請求項１から請求項１１のいずれか１項に記載のコード（６０；６１；６２；６３；６４；６５；６６）。
【請求項１３】
コードの前記外部層（ＣＥ）は、不飽和化される、請求項１から請求項１２のいずれか１項に記載のコード（６０；６１；６２；６３；６４；６５；６６）。
【請求項１４】
５０ＧＰａ≦ＥＣ≦１６０ＧＰａであるような弾性率ＥＣを有する、請求項１から請求項１３のいずれか１項に記載のコード（６０；６１；６２；６３；６４；６５；６６）。
【請求項１５】
請求項１から請求項１４のいずれか１項に記載のコード（６０；６１；６２；６３；６４；６５；６６）、
を含むことを特徴とするタイヤ（１０）。
【発明の詳細な説明】
【技術分野】
【０００１】
本発明は、タイヤ、特に大型産業車両のためのタイヤを補強するのにとりわけ、用いることができるマルチストランドコード、及びそのようなコードを用いたタイヤに関する。
【背景技術】
【０００２】
半径方向カーカス補強材を有するタイヤは、トレッドと、２つの非伸張性ビードと、ビードをトレッドに接続する２つの側壁と、カーカス補強材とトレッド間に周方向に配置されたベルト又はクラウン補強材とを含む。このクラウン補強材は、異なる機能を有するいくつかの補強材を含む。
【０００３】
クラウン補強材は、一般的に、２つの作動プライ又は交差プライを含む作動補強材を含み、これは、各作動プライ内で互いに実質的に平行に配置されるが一方のプライから他方へと交差する、すなわち、一般的に１５°と４０°の間の範囲の角度だけ中央円周平面に対して対称又は非対称に傾いたフィラメント状金属作動補強要素を含む。この作動補強材は、含まれる機能の中でもとりわけ、走行中のタイヤにステアリング機能を与えるように、すなわち、タイヤにそれが装備された車両がコーナリングすることを可能にする能力を与えるように、地面によって印加された横荷重がタイヤに少なくとも部分的に伝達されることを可能にする。
【０００４】
そのようなフィラメント状金属作動要素は、とりわけ、国際公開第２００８／０２６２７１号に説明されている。国際公開第２００８／０２６２７１号は、螺旋に巻かれたＪ＞１個の内部ストランドで構成されたコードの内部層と、コードの内部層の周りに巻かれたＬ＞１個の外部ストランドで構成されたコードの外部層とを含む２層マルチストランドコードを説明している。各内部及び外部ストランドは、複数の層を有し、かつＱ＞１個の内部スレッドで構成された少なくとも内部層と、恐らくは内部層の周りに巻かれたＰ＞１個の中間スレッドで構成された中間層と、内部又は中間層の周りに巻かれたＮ＞１個の外部スレッドで構成された外部層とを含む。
【０００５】
国際公開第２００８／０２６２７１号では、その目的は、走行中のタイヤが遭遇する障害物によってクラウン補強材、とりわけ、作動補強材に対して引き起こされる損傷を回避するのに可能な限り高い剛性及び破断強度を有するフィラメント状作動補強要素を提供することである。
【０００６】
国際公開第２００８／０２６２７１号では、この目的は、破断強度がより低く、かつとりわけ、国際公開第２０１５／０９０９２０号に説明されているようなＪ＝１及びＬ＝６である従来のマルチストランドコードに対して可能な限り内部ストランド及び外部ストランドの数を増加させることによって達成される。すなわち、国際公開第２００８／０２６２７１号では、この目的は、遭遇する障害物によって課せられる変形と可能な限り剛性であり、かつ機械的に強いコードを用いてそれらに対抗することによって闘うことである。
【０００７】
しかし、このソリューションは、比較的小さい又は中程度のサイズの障害物に対しては有効であるが、それは、より大きいサイズの障害物に関して効果がないことを証明している。具体的に、そのような場合に、コードに対して及ぼされる荷重は、鋼鉄の硬度よりも高く、障害物は、従ってコードを通してせん断し、これらのコードがより剛性である程、かつそれらが障害物によって課せられる変形に良好に対抗する程、それらは、より容易にせん断される。
【先行技術文献】
【特許文献】
【０００８】
【特許文献１】国際公開第２００８／０２６２７１号
【特許文献２】国際公開第２０１５／０９０９２０号
【特許文献３】米国特許第５８４３５８３号明細書
【特許文献４】国際公開第２００５／０１４９２５号
【特許文献５】国際公開第２００７／０９０６０３号
【特許文献６】仏国特許第２４１９１８１号明細書
【特許文献７】仏国特許第２４１９１８２号明細書
【発明の概要】
【発明が解決しようとする課題】
【０００９】
本発明の１つの目的は、タイヤのクラウン補強材、とりわけ、作動補強材に高い応力を加える障害物によって引き起こされる損傷を回避することを可能にするコードである。
【課題を解決するための手段】
【００１０】
本発明によるコード
【００１１】
上記の目的を達成するために、本発明の１つの主題は、
−各内部ストランドが、３つの層を有し、かつ
・直径Ｄ１のＱ≧１個の内部スレッドで構成された内部層、
・内部層の周りに巻かれた直径Ｄ２のＰ＞１個の中間スレッドで構成された中間層、及び
・中間層の周りに巻かれた直径Ｄ３のＮ＞１個の外部スレッドで構成された外部層、
を含む、螺旋に巻かれたＪ＞１個の内部ストランドで構成されたコードの内部層と、
−各外部ストランドが、３つの層を有し、かつ
・直径Ｄ１’のＱ’≧１個の内部スレッドで構成された内部層、
・内部層の周りに巻かれた直径Ｄ２’のＰ’＞１個の中間スレッドで構成された中間層、及び
・中間層の周りに巻かれた直径Ｄ３’のＮ’＞１個の外部スレッドで構成された外部層、
を含む、コードの内部層の周りに巻かれたＬ＞１個の外部ストランドで構成されたコードの外部層と、
を含む２層マルチストランドコードであり、
コードは、以下の関係：
９５≦ＭＣ≦１８０
関係を満足し、ここで、
ＭＣ＝（Ｊ×ＭＩ＋Ｌ×ＭＥ）／（Ｊ＋Ｌ）であり、ここで、
ＭＩ＝２００×ｃｏｓ4（α）×［Ｑ×（Ｄ１／２）2×ｃｏｓ4（β）＋Ｐ×（Ｄ２／２）2×ｃｏｓ4（δ）＋Ｎ×（Ｄ３／２）2×ｃｏｓ4（γ）］／［Ｑ×（Ｄ１／２）2＋Ｐ×（Ｄ２／２）2＋Ｎ×（Ｄ３／２）2］であり、ここで、
Ｄ１、Ｄ２、及びＤ３は、ｍｍで表され、
αは、コードの内部層での各内部ストランドの螺旋角度であり、
βは、各内部ストランド内の内部層での各内部スレッドの螺旋角度であり、
δは、各内部ストランド内の中間層での各中間スレッドの螺旋角度であり、かつ
γは、各内部ストランド内の外部層での各外部スレッドの螺旋角度であり、かつ
ＭＥ＝２００×ｃｏｓ4（α’）×［Ｑ’×（Ｄ１’／２）2×ｃｏｓ4（β’）＋Ｐ’×（Ｄ２’／２）2×ｃｏｓ4（δ’）＋Ｎ’×（Ｄ３’／２）2×ｃｏｓ4（γ’）］／［Ｑ’×（Ｄ１’／２）2＋Ｐ’×（Ｄ２／２）2＋Ｎ’×（Ｄ３’／２）2］であり、ここで、
Ｄ１’、Ｄ２’、及びＤ３’がｍｍで表され、
α’は、コードの外部層での各外部ストランドの螺旋角度であり、
β’は、各外部ストランド内の内部層での各内部スレッドの螺旋角度であり、
δ’は、各外部ストランド内の中間層での各中間スレッドの螺旋角度であり、かつ
γ’は、各外部ストランド内の外部層での各外部スレッドの螺旋角度である。
【００１２】
コードが１６０ＧＰａよりもかなり高い弾性率値を有し、従って比較的剛性が高い従来技術におけるものとは異なり、本発明者は、より低い弾性率値を有する本発明によるコードがタイヤのクラウン補強材に高い応力を加える障害物に対してより良好に機能することを見出した。
【００１３】
具体的には、本発明者は、従来技術で教示されたような障害物によって加えられる変形に対抗するためにコードを可能な限り剛性化して補強することを試みるよりもより低い弾性率を有するコードを用いることによって障害物を抱き込む方がより有効であることを見出した。障害物を抱き込むことにより、コードに加えられるせん断荷重、従ってこれらのコードの破断リスクが低減する。
【００１４】
本発明によるコードのインジケータＭＣの値は、コードが５０ＧＰａから１６０ＧＰａまでの範囲にわたる比較的低い弾性率値に対応する構造を有することを保証し、それにより、過度に剛性である従来技術のコードとは異なり、遭遇する障害物を抱き込むことを可能にする。
【００１５】
更に、本発明によるコードのインジケータＭＣの値は、コードが、作動補強材に用いられる場合に十分なステアリング機能をタイヤに与えるのに十分に高い弾性率を有することを保証する。
【００１６】
螺旋角度は、以下の計算式によって定義される。
2021507132.tif 000003
式中のＲＩは、内部ストランドの巻回半径であり、ＰＩは、各内部ストランドが巻かれる際のピッチである。
2021507132.tif 000004
式中のＲ１は、各内部ストランドのＱ個の内部スレッドの巻回半径であり、ｐ１は、各内部ストランド内にＱ個の内部スレッドが組み立てられる際のピッチである。Ｑ＝１の場合にはＲ１＝０であり、従ってβ＝０である。
2021507132.tif 000005
式中のＲ２は、各内部ストランドのＰ個の中間スレッドの巻回半径であり、ｐ２は、各内部ストランド内にＰ個の中間スレッドが組み立てられる際のピッチである。
2021507132.tif 000006
式中のＲ３は、各内部ストランドのＮ個の外部スレッドの巻回半径であり、ｐ３は、各内部ストランド内にＮ個の外部スレッドが組み立てられる際のピッチである。
2021507132.tif 000007
式中のＲＥは、外部ストランドの巻回半径であり、ＰＥは、各外部ストランドが巻かれる際のピッチである。
2021507132.tif 000008
式中のＲ１’は、各外部ストランドのＱ’個の内部スレッドの巻回半径であり、ｐ１’は、各外部ストランド内にＱ’個の内部スレッドが組み立てられる際のピッチである。Ｑ’＝１の場合にはＲ１’＝０であり、従ってβ’＝０である。
2021507132.tif 000009
式中のＲ２’は、各外部ストランドのＰ’個の中間スレッドの巻回半径であり、ｐ２’は、各外部ストランド内にＰ’個の中間スレッドが組み立てられる際のピッチである。
2021507132.tif 000010
式中のＲ３’は、各外部ストランドのＮ’個の外部スレッドの巻回半径であり、ｐ３’は、各外部ストランド内にＮ’個の外部スレッドが組み立てられる際のピッチである。
【００１７】
巻回半径ＲＩ及びＲＥは、コードの主軸線に対して垂直な横断面上で測定され、それぞれ各内部ストランド及び外部ストランドによって表される螺旋の中心とコードの中心との間の距離に対応する。
【００１８】
同様に、巻回半径Ｒ１、Ｒ２、及びＲ３は、個別に考察する各内部ストランドの主軸線に対して垂直な横断面上で測定され、それぞれ各内部スレッド、中間スレッド、及び外部スレッドによって表される螺旋の中心と内部ストランドの中心との間の距離に対応する。
【００１９】
同様に、巻回半径Ｒ１’、Ｒ２’、及びＲ３’は、個別に考察する各外部ストランドの主軸線に対して垂直な横断面上で測定され、それぞれ各内部スレッド、中間スレッド、及び外部スレッドによって表される螺旋の中心と外部ストランドの中心との間の距離に対応する。
【００２０】
本発明では、コードは、２つのストランド層を有し、すなわち、２つのそれよりも多くも少なくもないストランド層で構成されたアセンブリを含み、すなわち、このアセンブリは、２つの１つでも３つでもなく２つだけのストランド層を有する。コードの外部層は、コードの内部層の周りに螺旋に巻かれ、それと接触状態にある。
【００２１】
各内部ストランド及び外部ストランドは、３つの層を有し、すなわち、３つのそれよりも多くも少なくもないスレッド層で構成されたアセンブリを含み、すなわち、このアセンブリは、３つの２つでも４つでもなく３つだけのスレッド層を有する。各ストランドの外部層は、当該ストランドの中間層の周りに螺旋に巻かれて当該ストランドの中間層と接触状態にある。各ストランドの中間層は、当該ストランドの内部層の周りに螺旋に巻かれて当該ストランドの内部層と接触状態にある。
【００２２】
更に、Ｊ＝１であり、かつコードに印加される反復圧縮荷重の効果の下で内部ストランドがコードから半径方向に抜け出ることが見られるリスクが存在すると考えられる場合とは異なり、螺旋に巻かれたコードの内部層でのいくつかのストランド（Ｊ＞１）の存在は、このリスクを低減することを可能にし、圧縮荷重は、次に、コードの内部層の複数のストランドにわたって分散され、螺旋は、内部ストランドを互いに維持する。
【００２３】
オプション及び好みとして、一実施形態では、コードは、いかなるポリマー性化合物も持たず、とりわけ、コードは、内部ストランドを覆ういずれかのポリマー性化合物のいかなるシースも持たない。別の実施形態では、コードは、いかなるエラストマー性化合物を持たず、とりわけ、コードは、コードの内部層を覆ういずれかのエラストマー性化合物のいかなるシースも持たない。
【００２４】
ポリマー化合物又はポリマー性化合物は、化合物が少なくとも１つのポリマーを含有することを意味する。好ましくは、そのようなポリマーは、熱可塑性プラスチック、例えばポリエステル又はポリアミド、熱硬化ポリマー、エラストマー、例えば、天然ゴム、熱可塑性エラストマー、又はこれらのポリマーの組合せとすることができる。
【００２５】
エラストマー化合物又はエラストマー性化合物は、化合物が少なくとも１つのエラストマー又は１つのゴム（これら２つの用語は同義語である）と少なくとも１つの他の成分とを含有することを意味する。好ましくは、エラストマー化合物は、加硫システム及びフィラーも含有する。より好ましくは、エラストマーは、ジエンエラストマーである。
【００２６】
本明細書及び特許請求の範囲では、「ａとｂの間」という表現で表すあらゆる値範囲は、ａ超からｂ未満まで延びる（すなわち、端点ａ及びｂを除外する）値範囲を表し、それに対して「ａからｂまで」という表現で表すあらゆる値範囲は、端点「ａ」から端点「ｂ」に至るまで延びる、すなわち、厳密な端点「ａ」と「ｂ」を含む値範囲を意味する。
【００２７】
公知であるように、ストランドのピッチは、コードの軸線に対して平行に測定されたストランドの長さであり、この長さの後にこのピッチを有するストランドがこのコード軸線の周りに一回転し終わる長さを表すことを想起されるであろう。同様に、スレッドのピッチは、このスレッドを内部に収めるストランドの軸線に対して平行に測定されたこのスレッドの長さであり、この長さの後にこのピッチを有するスレッドがこのストランド軸線の周りに一回転し終わる長さを表す。
【００２８】
ストランド又はスレッドの層の巻回方向は、ストランド又はスレッドがコード軸線又はストランド軸線に対してなす方向を意味する。一般的に巻回方向は、文字Ｚ又はＳで表される。
【００２９】
スレッド及びストランドのピッチ、巻回方向、及び直径は、２０１４年のＡＳＴＭ  Ｄ２９６９−０４規格に従って決定される。巻回半径は、コード軸線に対して垂直にとったコードの断面を顕微鏡を用いて調べることによって測定される。
【００３０】
類似のスレッド直径は、対で考えた場合のスレッドの直径同士の比が０．７５から１．２５までの範囲にわたることを意味する。同一のスレッド直径は、対で考えた場合のスレッドの直径同士の比が１に等しいことを意味する。
【００３１】
有利には、コードは、金属で作製される。定義により、金属コードは、完全に（スレッドの１００％）金属材料で作製されたスレッドで形成されたコードを意味する。好ましくは、そのような金属コードは、鋼鉄、より好ましくは下記で「炭素鋼」と呼ぶパーライト（又はフェライト系パーライト）炭素鋼で作製された又は他にステンレス鋼（定義により、少なくとも１１％のクロムと少なくとも５０％の鉄とを含む鋼鉄）で作製されたスレッドで実施される。しかし、当然ながら他の鋼鉄又は他の合金を用いることができる。
【００３２】
有利に炭素鋼が用いられる場合には、その炭素含有量（鋼鉄の重量％）は、０．２％と１．２％の間、とりわけ、０．５％と１．１％の間からなり、これらの含有量は、タイヤに必要とされる機械的特性とスレッドの加工性の間の良好な妥協点を表す。
【００３３】
特に炭素鋼又はステンレス鋼のいずれであるかに関わらず、用いられる金属又は鋼鉄は、それ自体を例えば金属コード及び／又はその組成要素の加工性特性、又は接着性、耐腐食性、又は耐老化性といった特性等のコード及び／又はタイヤ自体の使用特性を改善する金属層で被覆することができる。１つの好ましい実施形態によると、用いられる鋼鉄は、黄銅（Ｚｎ−Ｃｕ合金）又は亜鉛の層で覆われる。
【００３４】
好ましくは、予め決められた（内部又は外部）ストランドの１つの同じ層のスレッドは、全てが実質的に同じ直径を有する。有利には、内部ストランドは、全てが実質的に同じ直径を有する。有利には、外部ストランドは、全てが実質的に同じ直径を有する。「実質的に同じ直径」は、スレッド又はストランドが、製造公差の範囲内で同一直径を有することを意味する。
【００３５】
本出願では、コードの弾性率ＥＣは、２０１４年のＡＳＴＭ  Ｄ２９６９−０４規格を試験されるコードに適用することによって取得される力−伸長曲線の弾性部分の勾配を測定し、続いてこの勾配をコードの金属断面、すなわち、コードを構成するスレッドの断面の和に割り当てることによって計算される。これに代えて、金属断面は、２０１４年のＡＳＴＭ  Ｄ２９６９−０４規格に従ってコードの線質量を測定し、この線質量を用いられる鋼鉄の密度で割算することによって決定することができる。
【００３６】
曲線の弾性部分は、力−伸長曲線の構造部分と塑性部分とを補間する力−伸長曲線の実質的に線形の部分に対応する。弾性部分は、弾性伸長Ａｅに対応し、コードの構造の結果、とりわけ、様々な層の角度及びスレッドの直径の結果である。力−伸長曲線の弾性部分及び対応する伸長Ａｅは、とりわけ、米国特許第５８４３５８３号明細書、国際公開第２００５／０１４９２５号、及び国際公開第２００７／０９０６０３号に説明されており、かつ
−コードの通気から、すなわち、コードを構成する様々なスレッド又はストランドの間の空き空間から生じる構造伸長Ａｓに対応する構造部分と、
−コードの１又は２以上のスレッドの可塑性（弾性限界を超える不可逆変形）から生じる塑性伸長ＡＰに対応する塑性部分と、
の間からなる力−伸長曲線の部分にかつその伸長に対応する。
【００３７】
ある一定のコードに対して、コード内に通気はなく、すなわち、構造伸長Ａｓはゼロである。全ての場合に（Ａｓゼロ及びＡｓ非ゼロ）、弾性部分は、最も急な勾配を有する力−伸長曲線の実質的に線形の部分に対応する。
【００３８】
コードの弾性率ＥＣは、製造されたままのコード、すなわち、プライを形成するためにコードが中に埋め込まれることになるいかなるエラストマー性化合物も伴わないコードに関して測定される。同様に、コードの内部層の弾性率ＥＩは、製造されたままのコードの内部層を得ること、又はコードの内部層を単体で得るために仕上がったコードから外部ストランドの外部層をほどくことのいずれかによって測定される。代替形態として、弾性率値ＥＣ及びＥＩは、タイヤからコードを取り出し、例えば、当業者に公知である化学的ゴム除去処理によってコードの周囲及び内部から全てのエラストマー性化合物を除去することによって測定することができる。
【００３９】
好ましくは９５≦ＭＣ≦１７０、より好ましくは１１０≦ＭＣ≦１７０である。この間隔内では、このコードの弾性率は、従来技術のコードの弾性率から一層かけ離れ、タイヤのクラウン補強材に高い応力を加える障害物によって引き起こされる損傷を低減することを可能にする。特定の変形では、１３０≦ＭＣ≦１７０、好ましくは１４０≦ＭＣ≦１６０である。
【００４０】
好ましい実施形態では、８５≦ＭＩ≦１９６である。これらの好ましい実施形態では、コードの内部層の弾性率は、有利には、３３ＧＰａ≦ＥＩ≦１８０ＧＰａであるような弾性率ＥＩを有する。この特定の変形では、１５３≦ＭＩ≦１９３及び１２０ＧＰａ≦ＥＩ≦１７０ＧＰａである。
【００４１】
Ｊ＝１であり、とりわけ、コードの外部層が不飽和化される事例において最も厳しい横荷重が、外部ストランドによって内部ストランドに印加される横荷重であるコードとは異なり、本発明によるコードは、Ｊ＞１であるアーキテクチャを有するので、とりわけ、コードの外部層が不飽和化される事例においてコードが引張された時にコードに印加される最も厳しい横荷重は、内部ストランド間に印加される横荷重である。
【００４２】
コードの内部層が比較的低い弾性率を有する第１の変形では、８５≦ＭＩ≦１３５である。この第１の変形では、コードの内部層の弾性率ＥＩは、有利には、３３ＧＰａ≦ＥＩ≦９４ＧＰａであるようなものである。この場合、内部層の弾性率が低い程、主荷重はより的確に対処されることになり、コードの破断強度はより良好になる。この場合、内部層に対して比較的低い弾性率を用いることによってコードの破断強度は最大限に高められる。
【００４３】
第２の変形では、コードの内部層はより高い弾性率を有する。この第２の変形では、コードの内部層の弾性率ＥＩは、有利には、９５ＧＰａ≦ＥＩ≦１８０ＧＰａであるようなものである。
【００４４】
好ましい実施形態では、７１≦ＭＥ≦１７９である。この特定の変形では、１２０≦ＭＥ≦１６０である。
【００４５】
第１の変形において、コードの外部層は、７１≦ＭＥ≦１２０という比較的低い弾性率を有する。この第１の変形では、外部層の弾性率は比較的低いので、外部層は、陥凹特徴部の応力負荷に続く切断に耐えることができる。それによってコードの耐切断性が最大限に高められる。
【００４６】
第２の変形において、コードの外部層は、１２１≦ＭＥ≦１７９というより高い弾性率を有する。コードの比較的低い弾性率に起因して、外部層の弾性率に対する比較的高い値が、内部層の弾性率に対する比較的低い値を生じ、従って優れた破断時の力を有するコードを生じる。
【００４７】
コードの内部層と外部層が比較的類似の弾性率値を有する実施形態では、０．７０≦ＭＥ／ＭＩ≦１．３０である。この実施形態では、本発明者は、コードが応力を受けた時、とりわけ、引張状態にある時にコアと層とが多少なりとも協働するという仮説を規定している。このようにして、コードの破断強度と耐切断性との間の妥協点が最大限に高められる。この実施形態では、コードの内部層とコードは、有利には、０．５８≦ＥＣ／ＥＩ≦１．６８であるような比較的類似のＥＣ弾性率値とＥＩ弾性率値を有する。この特定の変形では、０．６０≦ＥＣ／ＥＩ≦１．２０である。
【００４８】
コードの内部層と外部層が比較的異なる弾性率値を有する別の実施形態では、ＭＥ／ＭＩ≦０．６９又は１．３１≦ＭＥ／ＭＩである。
【００４９】
変形では、コードの内部層は、コードの外部層の弾性率に対して比較的高い弾性率を有し、すなわち、ＭＥ／ＭＩ≦０．６９、好ましくは０．４０≦ＭＥ／ＭＩ≦０．６９である。この変形では、コードの内部層は、コードの弾性率に対して比較的高い、すなわち、ＥＣ／ＥＩ≦０．７９、好ましくは０．３２≦ＥＣ／ＥＩ≦０．７９であるような弾性率を有する。この変形は、コードの破断強度よりもコードの耐切断性を優先する。
【００５０】
別の変形では、コードの内部層は、コードの外部層の弾性率に対して比較的低い弾性率を有し、すなわち、１．３１≦ＭＥ／ＭＩ、好ましくは１．３１≦ＭＥ／ＭＩ≦２．０３である。この別の実施形態では、有利には、１．１８≦ＥＣ／ＥＩ、好ましくは１．１８≦ＥＣ／ＥＩ≦２．２４である。この変形は、コードの耐切断性よりもコードの破断強度に好ましい。
【００５１】
本発明の好ましい実施形態では、コードは、以下の有利な構造特性を有する。
【００５２】
一実施形態では、Ｄ１、Ｄ２、Ｄ３、Ｄ１’、Ｄ２’、及びＤ３’は各々、０．１５ｍｍから０．６０ｍｍまで、好ましくは０．２０ｍｍから０．５０ｍｍまで、より好ましくは０．２３ｍｍから０．４５ｍｍまで、更に好ましくは０．２５ｍｍから０．４０ｍｍまでの範囲にわたる。
【００５３】
有利には、コードの内部層は、コード内部層方向に巻かれ、各内部ストランドの各内部層（Ｑ＞１である時）、中間層、及び外部層は、コードの内部層の方向と同じ巻回方向に巻かれる。
【００５４】
有利には、コードの外部層は、コード外部層方向に巻かれ、各外部ストランドの各内部層（Ｑ’＞１である時）、中間層、及び外部層は、コードの外部層の方向と同じ巻回方向に巻かれる。
【００５５】
一実施形態では、コードの内部層の方向とコードの外部層の方向とは反対の方向である。この実施形態では、内部ストランドと外部ストランドとの間の交差の結果として内部ストランド間に形成される溝での外部ストランドの潜在的な望ましくない滑動のリスクが低減する。
【００５６】
別の実施形態では、コードの内部層の方向とコードの外部層の方向とは同じである。この実施形態では、直前の実施形態とは異なり、コードの内部層の巻回方向と外部層の巻回方向との間で区別をつける必要がないことから製造が比較的容易である。それにも関わらず、内部ストランドの外部層の外部スレッドと外部ストランドの外部層の外部スレッドとの間の接触が比較的長く、それにより、コードのピッチと直径とアーキテクチャとのある一定の組合せの場合に内部ストランド間に形成される溝での外部ストランドの望ましくない滑動によって発生するアセンブリ欠陥が生じる可能性がある。
【００５７】
１つの好ましい実施形態では、コードの内部層での各内部ストランドの螺旋角度αは４°から４１°までの範囲にわたる。主に螺旋角度αの値を制御することにより、コードの内部層に関連付けられる弾性率値がほぼ制御される。このことは、螺旋角度αが、弾性率への寄与がより小さい層の角度スレッドの角度β、δ、及びγと比較して主な役割を果たすことに起因する。従って、各内部ストランドの螺旋角度αが大きい程、内部層に関連付けられる弾性率は低い。従って有利には、内部ストランドは、１０ｍｍから６５ｍｍまで、好ましくは１０ｍｍから４５ｍｍまでの範囲にわたるピッチＰＩで螺旋に巻かれる。この特定の変形では、螺旋角度αは８°から１８°までの範囲にわたる。
【００５８】
１つの好ましい実施形態では、コードの外部層での各外部ストランドの螺旋角度α’は１３°から３６°までの範囲にわたる。螺旋角度αと同様の方法で、主に螺旋角度α’の値を制御することにより、コードの外部層に関連付けられる弾性率値がほぼ制御される。このことは、螺旋角度α’が、弾性率への寄与がより小さい角度β’、δ’、及びγ’と比較して主な役割を果たすことに起因する。従って、各外部ストランドの螺旋角度α’が大きい程、外部層に関連付けられる弾性率は低い。有利には、Ｌ個の外部ストランドは、３０ｍｍから６５ｍｍまで、好ましくは３０ｍｍから６０ｍｍまでの範囲にわたるピッチＰＥで螺旋に巻かれる。この特定の変形では、螺旋角度α’は１５°から２５°までの範囲にわたる。
【００５９】
有利には、２５°≦３α＋β＋δ＋γ≦１５８°である。Ｑ＝１である実施形態では、有利には、２５°≦３α＋β＋δ＋γ≦１４０°である。Ｑ＞１である実施形態では、有利には、３６°≦３α＋β＋δ＋γ≦１５８°である。同一又は類似の直径のスレッドを用いる場合には、このように定義されるこれらの角度は、産業規模で製造するのが容易な本発明によるコードを得るためにコードの内部層及びこの層の内部ストランドを螺旋角度α、β、δ、及びγのみを変更することによって構造的に定義することを可能にする。この特定の変形では、５０°≦３α＋β＋δ＋γ≦８０°である。
【００６０】
有利には、４８°≦３α’＋β’＋δ’＋γ’≦１５４°である。Ｑ’＝１である実施形態では、有利には、４８°≦３α’＋β’＋δ’＋γ’≦１４５°である。Ｑ’＞１である実施形態では、有利には、６１°≦３α’＋β’＋δ’＋γ’≦１５４°である。同一又は類似の直径のスレッドを用いる場合には、このように定義されるこれらの角度は、産業規模で製造するのが容易な本発明によるコードを得るためにコードの外部層及びこの層の外部ストランドを螺旋角度α’、β’、δ’、及びγ’のみを変更することによって構造的に定義することを可能にする。この特定の変形では、６５°≦３α’＋β’＋δ’＋γ’≦９５°である。
【００６１】
有利には、８４°≦３α＋β＋δ＋γ＋３α’＋β’＋δ’＋γ’≦２８０°である。Ｑ＝１及びＱ’＝１である実施形態では、有利には、８４°≦３α＋β＋δ＋γ＋３α’＋β’＋δ’＋γ’≦２４６°である。Ｑ＞１及びＱ’＝１である実施形態では、有利には、９６°≦３α＋β＋δ＋γ＋３α’＋β’＋δ’＋γ’≦２６１°である。Ｑ＝１及びＱ’＞１である実施形態では、有利には、８８°≦３α＋β＋δ＋γ＋３α’＋β’＋δ’＋γ’≦２５４°である。Ｑ＞１及びＱ’＞１である実施形態では、有利には、１０１°≦３α＋β＋δ＋γ＋３α’＋β’＋δ’＋γ’≦２８０°である。同一又は類似の直径のスレッドを用いる場合には、上記のようにして定義される角度は、工業規模で製造するのが容易な本発明によるコードを螺旋角度α、α’、β、β’、δ、δ’、γ、及びγ’のみを変更することによって構造的に定義することを可能にする。この特定の変形では、１３０°≦３α＋β＋δ＋γ＋３α’＋β’＋δ’＋γ’≦１７０°である。
【００６２】
Ｑ＞１である実施形態では、各内部ストランド内の内部層での各内部スレッドの螺旋角度βは４°から１７°までの範囲にわたる。有利には、Ｑ＞１である時には、各内部ストランドのＱ個の内部スレッドは、各内部ストランド内で５ｍｍから１５ｍｍまでの範囲にわたるピッチｐ１で組み立てられる。この特定の変形では、βは７°から１７°までの範囲にわたり、ｐ１は１ｍｍから１０ｍｍまでの範囲にわたる。
【００６３】
Ｑ＝１である実施形態では、各内部ストランド内の中間層での各中間スレッドの螺旋角度δは６°から３０°までの範囲にわたる。有利には、各内部ストランドのＰ個の中間スレッドは、各内部ストランド内で５ｍｍから２０ｍｍまでの範囲にわたるピッチｐ２で組み立てられる。
【００６４】
Ｑ＞１である実施形態では、各内部ストランド内の中間層での各中間スレッドの螺旋角度δは８°から２２°までの範囲にわたる。有利には、各内部ストランドのＰ個の中間スレッドは、各内部ストランド内で１０ｍｍから２０ｍｍまでの範囲にわたるピッチｐ２で組み立てられる。
【００６５】
この特定の変形では、δは７°から１７°までの範囲にわたり、ｐ２は２ｍｍから２０ｍｍまでの範囲にわたる。
【００６６】
Ｑ＝１である実施形態では、各内部ストランド内の外部層での各外部スレッドの螺旋角度γは７°から３０°までの範囲にわたる。有利には、各内部ストランドのＮ個の外部スレッドは、各内部ストランド内で１０ｍｍから４０ｍｍまでの範囲にわたるピッチｐ３で組み立てられる。
【００６７】
Ｑ＞１である実施形態では、各内部ストランド内の外部層での各外部スレッドの螺旋角度γは９°から２５°までの範囲にわたる。有利には、各内部ストランドのＮ個の外部スレッドは、各内部ストランド内で１０ｍｍから４０ｍｍまでの範囲にわたるピッチｐ３で組み立てられる。
【００６８】
この特定の変形では、γは７°から１７°までの範囲にわたり、ｐ３は４ｍｍから４０ｍｍまでの範囲にわたる。
【００６９】
Ｑ’＞１である実施形態では、各外部ストランド内の内部層での各内部スレッドの螺旋角度β’は４°から２０°までの範囲にわたる。有利には、各外部ストランドのＱ’個の内部スレッドは、各外部ストランド内で５ｍｍから１５ｍｍまでの範囲にわたるピッチｐ１’で組み立てられる。
【００７０】
この特定の変形では、β’は１０°から２０°までの範囲にわたり、ｐ１’は１ｍｍから１０ｍｍまでの範囲にわたる。
【００７１】
Ｑ’＝１である実施形態では、各外部ストランド内の中間層での各中間スレッドの螺旋角度δ’は６°から２２°までの範囲にわたる。有利には、各外部ストランドのＰ’個の中間スレッドは、各外部ストランド内で５ｍｍから２０ｍｍまでの範囲にわたるピッチｐ２’で組み立てられる。
【００７２】
Ｑ’＞１である実施形態では、各外部ストランド内の中間層での各中間スレッドの螺旋角度δ’は、８°から２２°までの範囲にわたる。有利には、各外部ストランドのＰ’個の中間スレッドは、各外部ストランド内で１０ｍｍから２０ｍｍまでの範囲にわたるピッチｐ２’で組み立てられる。
【００７３】
この特定の変形では、δ’は１０°から２０°までの範囲にわたり、ｐ２’は２ｍｍから２０ｍｍまでの範囲にわたる。
【００７４】
Ｑ’＝１である実施形態では、各外部ストランド内の外部層での各外部スレッドの螺旋角度γ’は７°から２２°までの範囲にわたる。有利には、各外部ストランドのＮ’個の外部スレッドは、各外部ストランド内で１０ｍｍから４０ｍｍまでの範囲にわたるピッチｐ３’で組み立てられる。
【００７５】
Ｑ’＞１である実施形態では、各外部ストランド内の外部層での各外部スレッドの螺旋角度γ’は９°から２５°までの範囲にわたる。有利には、各外部ストランドのＮ’個の外部スレッドは、各外部ストランド内で１０ｍｍから４０ｍｍまでの範囲にわたるピッチｐ３’で組み立てられる。
【００７６】
この特定の変形では、γ’は１０°から２０°までの範囲にわたり、ｐ３’は４ｍｍから４０ｍｍまでの範囲にわたる。
【００７７】
上記で説明した螺旋角度とピッチとの組合せは、本発明の有利な弾性率値を有するコードを生じる。それに加えて、これらの好ましい範囲内にあるピッチｐ１、ｐ１’、ｐ２、ｐ２’、及びｐ３、ｐ３’は、タイヤ使用に適合する機械特性、比較的低いコスト、及び比較的軽い直線コード重量を示すコードを得ることを可能にする。
【００７８】
本発明の実施形態Ａによるコード
【００７９】
一実施形態では、コードは比較的非常に低い弾性率を有し、９０≦ＭＣ≦１４０であるようなものである。この実施形態では、遭遇する障害物を抱き込むコードの能力は、高いステアリング機能を有するタイヤを与えるコードの能力よりも優先される。実施形態Ａによるそのようなコードは、５０ＧＰａから８９ＧＰａまでの範囲にわたる弾性率値を有利に有し、従って非常に低い弾性率のコードと呼ばれる。
【００８０】
実施形態Ａによるコードの好ましい変形では、８５≦ＭＩ≦１９６である。これらの好ましい変形では、有利には、３３ＧＰａ≦ＥＩ≦１７８ＧＰａである。
【００８１】
実施形態Ａによるコードの内部層が比較的低い弾性率を有する第１の変形では、８５≦ＭＩ≦１３５である。この第１の変形では、有利には、３３ＧＰａ≦ＥＩ≦９４ＧＰａである。上記で説明したように、この場合、この内部層に対して比較的低い弾性率を用いることによってコードの破断強度は最大限に高められる。
【００８２】
実施形態Ａによるコードの内部層がより高い弾性率を有する第２の変形では、１３６≦ＭＩ≦１９６である。この第２の変形では、有利には、９５ＧＰａ≦ＥＩ≦１７８ＧＰａである。コードの非常に低い弾性率に起因して、内部層の弾性率に対する比較的高い値は、外部層の弾性率に対する比較的低い値を必然的に伴い、従って優れたコード耐切断性が生じる。
【００８３】
実施形態Ａによるコードの好ましい変形では、７１≦ＭＥ≦１６３である。
【００８４】
実施形態Ａによるコードの外部層が比較的低い弾性率を有する第１の変形では、７１≦ＭＥ≦１２０である。上記で説明したように、この場合、外部層に対して比較的低い弾性率を用いることによってコードの耐切断性が最大限に高められる。
【００８５】
実施形態Ａによるコードの外部層がより高い弾性率を有する第１の変形では、１２１≦ＭＥ≦１６３である。コードの非常に低い弾性率に起因して、外部層の弾性率に対する比較的高い値は、内部層の弾性率に対する比較的低い値を必然的に伴い、従ってコードの優れた破断強度が生じる。
【００８６】
実施形態Ａによるコードの内部層と外部層が比較的類似の弾性率値を有する実施形態では、０．７０≦ＭＥ／ＭＩ≦１．３０である。この変形では、本発明者は、実施形態Ａによるコードが応力を受けた時、とりわけ、引張状態にある時にコアと層とが多少なりとも協働するという仮説を規定している。この場合、この変形では、有利には、０．５９≦ＥＣ／ＥＩ≦１．６８である。このようにして、コードの破断強度とコードの耐切断性との間の妥協点が最大限に高められる。
【００８７】
実施形態Ａによるコードの内部層と外部層が比較的異なる弾性率値を有する実施形態では、ＭＥ／ＭＩ≦０．６９又は１．３１≦ＭＥ／ＭＩである。
【００８８】
変形では、実施形態Ａによるコードの内部層は、実施形態Ａによるコードの外部層の弾性率に対して比較的高い弾性率を有し、すなわち、ＭＥ／ＭＩ≦０．６９、好ましくは０．２８≦ＭＥ／ＭＩ≦０．６９である。この場合、この変形では、有利にはＥＣ／ＥＩ≦０．７９、好ましくは０．３２≦ＥＣ／ＥＩ≦０．７９である。この変形は、コードの破断強度よりもコードの耐切断性を優先する。
【００８９】
別の変形では、実施形態Ａによるコードの内部層は、実施形態Ａによるコードの外部層の弾性率に対して比較的低い弾性率を有し、すなわち、１．３１≦ＭＥ／ＭＩ、好ましくは１．３１≦ＭＥ／ＭＩ≦２．０３である。この場合、この変形では、有利には、１．１８≦ＥＣ／ＥＩ、好ましくは１．１８≦ＥＣ／ＥＩ≦２．２４である。この変形は、コードの耐切断性よりもコードの破断強度を優先する。
【００９０】
好ましい変形では、実施形態Ａによる非常に低い弾性率を有するコードは、以下の有利な構造特性を有する。
【００９１】
好ましくは、実施形態Ａによるコードの内部層での各内部ストランドの螺旋角度αは６°から４１°までの範囲にわたる。
【００９２】
１つの好ましい実施形態では、実施形態Ａによるコードの外部層での各外部ストランドの螺旋角度α’は、１８°から３６°までの範囲にわたる。
【００９３】
上記で指定したように、主に螺旋角度α及びα’の値を制御することにより、コードの内部層及び外部層に関連付けられる弾性率の値がほぼ制御される。従って比較的大きい螺旋角度α及びα’では、これらの層に関連付けられた比較的非常に低い弾性率値が得られ、実施形態Ａによる非常に低い弾性率を有するコードを得ることが可能になる。
【００９４】
有利には、２９°≦３α＋β＋δ＋γ≦１５８°である。Ｑ＝１である実施形態では、有利には、２９°≦３α＋β＋δ＋γ≦１４０°である。Ｑ＞１である実施形態では、有利には、４２°≦３α＋β＋δ＋γ≦１５８°である。同一又は類似の直径のスレッドを用いる場合には、このように定義されるこれらの角度は、本発明の実施形態Ａによる非常に低い弾性率を有する産業規模で製造するのが容易なコードを得るためにコードの内部層及びこの層の内部ストランドを螺旋角度α、β、γ及びδのみを変更することによって構造的に定義することを可能にする。
【００９５】
有利には、６５°≦３α’＋β’＋δ’＋γ’≦１５３°である。Ｑ’＝１である実施形態では、有利には、６５°≦３α’＋β’＋δ’＋γ’≦１４３°である。Ｑ’＞１である実施形態では、有利には、７８°≦３α’＋β’＋δ’＋γ’≦１５３°である。同一又は類似の直径のスレッドを用いる場合には、このように定義されるこれらの角度は、本発明の実施形態Ａによる非常に低い弾性率を有する産業規模で製造するのが容易なコードを得るためにコードの外部層及びこの層の外部ストランドを螺旋角度α’、β’、γ’及びδ’のみを変更することによって構造的に定義することを可能にする。
【００９６】
有利には、１３８°≦３α＋β＋δ＋γ＋３α’＋β’＋δ’＋γ’≦２８０°である。Ｑ＝１及びＱ’＝１である実施形態では、有利には、１３８°≦３α＋β＋δ＋γ＋３α’＋β’＋δ’＋γ’≦２４６°である。Ｑ＞１及びＱ’＝１である実施形態では、有利には、１４４°≦３α＋β＋δ＋γ＋３α’＋β’＋δ’＋γ’≦２６１°である。Ｑ＝１及びＱ’＞１である実施形態では、有利には、１４８°≦３α＋β＋δ＋γ＋３α’＋β’＋δ’＋γ’≦２５４°である。Ｑ＞１及びＱ’＞１である実施形態では、有利には、１４４°≦３α＋β＋δ＋γ＋３α’＋β’＋δ’＋γ’≦２８０°である。同一又は類似の直径のスレッドを用いる場合には、上記のようにして定義される角度は、本発明の実施形態Ａによる非常に低い弾性率を有する工業規模で製造するのが容易なコードを螺旋角度α、α’、β、β’、γ、γ’、δ、及びδ’のみを変更することによって構造的に定義することを可能にする。
【００９７】
非常に低い弾性率を有する実施形態Ａによるコードを得ることを可能にする螺旋角度β、γ、δ、β’、γ’、δ’に対する値、及びピッチｐ１、ｐ２、ｐ３、ｐ１’、ｐ２’、ｐ３’に対する値は、上記で既に説明したものと同一である。
【００９８】
本発明の実施形態Ｂによるコード
【００９９】
別の実施形態では、コードは、比較的低い弾性率を有し、１２３≦ＭＣ≦１６５であるようなものである。この実施形態では、遭遇する障害物を抱き込むコードの能力とタイヤに高いステアリング機能を与えるコードの能力との間の均衡のとれた妥協点が採用される。実施形態Ｂによるそのようなコードは、９０ＧＰａから１３０ＧＰａまでの範囲にわたる弾性率値を有利に有し、従って低い弾性率のコードと呼ばれる。
【０１００】
実施形態Ｂによるコードの好ましい変形では、１０４≦ＭＩ≦１９６である。この場合、有利には、６１ＧＰａ≦ＥＩ≦１８０ＧＰａである。
【０１０１】
実施形態Ｂによるコードの内部層が比較的低い弾性率を有する第１の変形では、１０４≦ＭＩ≦１３５である。この場合、この第１の変形では、有利には、６１ＧＰａ≦ＥＩ≦９４ＧＰａである。上記で説明したように、この場合、この内部層に対して比較的低い弾性率を用いることによってコードの破断強度は最大限に高められる。
【０１０２】
実施形態Ｂによるコードの内部層がより高い弾性率を有する第２の変形では、１３６≦ＭＩ≦１９６である。この場合、この第２の変形では、９５ＧＰａ≦ＥＩ≦１８０ＧＰａである。
【０１０３】
実施形態Ｂによるコードの好ましい変形では、１０１≦ＭＥ≦１７４である。
【０１０４】
実施形態Ｂによるコードの外部層が比較的低い弾性率を有する第１の変形では、１０１≦ＭＥ≦１２０である。上記で説明したように、外部層に対して比較的低い弾性率を用いることによってコードの耐切断性は最大限に高められる。
【０１０５】
実施形態Ｂによるコードの外部層がより高い弾性率を有する第２の変形では、１２１≦ＭＥ≦１７４である。コードの非常に低い弾性率に起因して、外部層の弾性率に対する比較的高い値は、内部層の弾性率に対する比較的低い値を必然的に伴い、従ってコードの優れた破断強度が生じる。
【０１０６】
実施形態Ｂによるコードの内部層と外部層が比較的類似の弾性率値を有する実施形態では、０．７０≦ＭＥ／ＭＩ≦１．３０である。この場合、この変形では、有利には、０．５８≦ＥＣ／ＥＩ≦１．６１である。この変形では、本発明者は、実施形態Ｂによるコードが応力を受けた時、とりわけ、引張状態にある時にコアと層とが多少なりとも協働するという仮説を規定している。このようにして、コードの破断強度とコードの耐切断性との間の妥協点が最大限に高められる。
【０１０７】
実施形態Ｂによるコードの内部層と外部層が比較的異なる弾性率値を有する実施形態では、ＭＥ／ＭＩ≦０．６９又は１．３１≦ＭＥ／ＭＩである。
【０１０８】
変形では、実施形態Ｂによるコードの内部層は、実施形態Ｂによるコードの外部層の弾性率に対して比較的高い弾性率を有し、すなわち、ＭＥ／ＭＩ≦０．６９、好ましくは０．５５≦ＭＥ／ＭＩ≦０．６９である。この場合、この変形では、有利にはＥＣ／ＥＩ≦０．６７、好ましくは０．５３≦ＥＣ／ＥＩ≦０．６７である。この変形は、コードの破断強度よりもコードの耐切断性を優先する。
【０１０９】
別の変形では、実施形態Ｂによるコードの内部層は、実施形態Ｂによるコードの外部層の弾性率に対して比較的低い弾性率を有し、すなわち、１．３１≦ＭＥ／ＭＩ、好ましくは１．３１≦ＭＥ／ＭＩ≦１．４９である。この場合、この変形では、有利には、１．２６≦ＥＣ／ＥＩ、好ましくは１．２６≦ＥＣ／ＥＩ≦１．６７である。この変形は、コードの耐切断性よりもコードの破断強度を優先する。
【０１１０】
本発明の好ましい変形では、低い弾性率を有する実施形態Ｂによるコードは、以下の有利な構造特性を有する。
【０１１１】
好ましくは、実施形態Ｂによるコードの内部層での各内部ストランドの螺旋角度αは、４°から３１°までの範囲にわたる。
【０１１２】
１つの好ましい実施形態では、実施形態Ｂによるコードの外部層での各外部ストランドの螺旋角度α’は、１３°から３２°までの範囲にわたる。上記で指定したように、主に螺旋角度α及びα’の値を制御することにより、コードの内部層及び外部層に関連付けられる弾性率の値がほぼ制御される。従って比較的中程度の螺旋角度α及びα’では、これらの層に関連付けられた比較的中程度の弾性率値が得られ、実施形態Ｂによる低い弾性率を有するコードを得ることが可能になる。
【０１１３】
有利には、２５°≦３α＋β＋δ＋γ≦１２５°である。Ｑ＝１である実施形態では、有利には、２５°≦３α＋β＋δ＋γ≦１２０°である。Ｑ＞１である実施形態では、有利には、３６°≦３α＋β＋δ＋γ≦１２５°である。同一又は類似の直径のスレッドを用いる場合には、このように定義されるこれらの角度は、本発明の実施形態Ｂによる低い弾性率を有する産業規模で製造するのが容易なコードを得るためにコードの内部層及びこの層の内部ストランドを螺旋角度α、β、δ、γ、及びδのみを変更することによって構造的に定義することを可能にする。
【０１１４】
有利には、５４°≦３α’＋β’＋δ’＋γ’≦１２３°である。Ｑ’＝１である実施形態では、有利には、５４°≦３α’＋β’＋δ’＋γ’≦１１８°である。Ｑ’＞１である実施形態では、有利には、６５°≦３α’＋β’＋δ’＋γ’≦１２３°である。同一又は類似の直径のスレッドを用いる場合には、このように定義されるこれらの角度は、本発明の実施形態Ｂによる低い弾性率を有する産業規模で製造するのが容易なコードを得るためにコードの外部層及びこの層の外部ストランドを螺旋角度α’、β’、γ’及びδ’のみを変更することによって構造的に定義することを可能にする。
【０１１５】
有利には、１０７°≦３α＋β＋δ＋γ＋３α’＋β’＋δ’＋γ’≦２１１°である。Ｑ＝１及びＱ’＝１である実施形態では、有利には、１０７°≦３α＋β＋δ＋γ＋３α’＋β’＋δ’＋γ’≦１９７°である。Ｑ＞１及びＱ’＝１である実施形態では、有利には、１１３°≦３α＋β＋δ＋γ＋３α’＋β’＋δ’＋γ’≦２０６°である。Ｑ＝１及びＱ’＞１である実施形態では、有利には、１１５°≦３α＋β＋δ＋γ＋３α’＋β’＋δ’＋γ’≦２０２°である。Ｑ＞１及びＱ’＞１である実施形態では、有利には、１２０°≦３α＋β＋δ＋γ＋３α’＋β’＋δ’＋γ’≦２１１°である。同一又は類似の直径のスレッドを用いる場合には、上記のようにして定義される角度は、本発明の実施形態Ｂによる低い弾性率を有する産業規模で製造するのが容易なコードを螺旋角度α、α’、β、β’、γ、γ’、δ、及びδ’のみを変更することによって構造的に定義することを可能にする。
【０１１６】
低い弾性率を有する実施形態Ｂによるコードを得ることを可能にする螺旋角度β、γ、δ、β’、γ’、δ’に対する値、及びピッチｐ１、ｐ２、ｐ３、ｐ１’、ｐ２’、ｐ３’に対する値は、上記で既に説明したものと同一である。
【０１１７】
本発明の実施形態Ｃによるコード
【０１１８】
更に別の実施形態では、コードは、比較的中程度の弾性率を有し、１５９≦ＭＣ≦１８０、好ましくは１５９≦ＭＣ≦１７０であるようなものである。この実施形態では、タイヤに高いステアリング機能を与えるコードの能力は、遭遇する障害物を抱き込むコードの能力に優先される。実施形態Ｃによるそのようなコードは、１３１ＧＰａから１６０ＧＰａまでの範囲にわたる弾性率値を有利に有し、従って中程度の弾性率のコードと呼ばれる。
【０１１９】
実施形態Ｃによるコードの好ましい変形では、１４１≦ＭＩ≦１９６である。この場合、有利には、９５ＧＰａ≦ＥＩ≦１８０ＧＰａである。
【０１２０】
実施形態Ｃによるコードの好ましい変形では、１４６≦ＭＥ≦１７９である。
【０１２１】
実施形態Ｃによるコードの内部層と外部層が比較的類似の弾性率値を有する実施形態では、０．７０≦ＭＥ／ＭＩ≦１．３０、好ましくは０．７６≦ＭＥ／ＭＩ≦１．２３である。この場合、この変形では、有利には、０．７４≦ＥＣ／ＥＩ≦１．５７である。この変形実施形態では、本発明者は、実施形態Ｃによるコードが応力を受けた時、とりわけ、引張状態にある時にコアと層とが多少なりとも協働するという仮説を規定している。このようにして、コードの破断強度と耐切断性との間の妥協点が最大限に高められる。
【０１２２】
好ましい変形では、中程度の弾性率を有する実施形態Ｃによるコードは、以下の有利な構造特性を有する。
【０１２３】
好ましくは、実施形態Ｃによるコードの内部層での各内部ストランドの螺旋角度αは、４°から２２°までの範囲にわたる。
【０１２４】
１つの好ましい実施形態では、実施形態Ｃによるコードの外部層での各外部ストランドの螺旋角度α’は、１１°から２１°までの範囲にわたる。
【０１２５】
上記で指定したように、主に螺旋角度α及びα’の値を制御することにより、コードの内部層及び外部層に関連付けられる弾性率の値がほぼ制御される。従って比較的小さい螺旋角度α及びα’では、これらの層に関連付けられた比較的中程度の弾性率値が得られ、実施形態Ｃによる中程度の弾性率を有するコードを得ることが可能になる。
【０１２６】
有利には、２５°≦３α＋β＋γ＋δ≦９７°である。Ｑ＝１である実施形態では、有利には、２５°≦３α＋β＋γ＋δ≦９７°である。Ｑ＞１である実施形態では、有利には、３６°≦３α＋β＋γ＋δ≦９７°である。同一又は類似の直径のスレッドを用いる場合には、このように定義されるこれらの角度は、本発明の実施形態Ｃによる中程度の弾性率を有する産業規模で製造するのが容易なコードを得るためにコードの内部層及びこの層の内部ストランドを螺旋角度α、β、δ、γ、及びδのみを変更することによって構造的に定義することを可能にする。
【０１２７】
有利には、４８°≦３α’＋β’＋γ’＋δ’≦８９°である。Ｑ’＝１である実施形態では、有利には、４８°≦３α’＋β’＋γ’＋δ’≦８１°である。Ｑ’＞１である実施形態では、有利には、６１°≦３α’＋β’＋γ’＋δ’≦８９°である。同一又は類似の直径のスレッドを用いる場合には、このように定義されるこれらの角度は、本発明の実施形態Ｃによる中程度の弾性率を有する産業規模で製造するのが容易なコードを得るためにコードの外部層及びこの層の外部ストランドを螺旋角度α’、β’、γ’及びδ’のみを変更することによって構造的に定義することを可能にする。
【０１２８】
有利には、８４°≦３α＋β＋γ＋δ＋３α’＋β’＋γ’＋δ’≦１６１°である。Ｑ＝１及びＱ’＝１である実施形態では、有利には、８４°≦３α＋β＋γ＋δ＋３α’＋β’＋γ’＋δ’≦１５３°である。Ｑ＞１及びＱ’＝１である実施形態では、有利には、９４°≦３α＋β＋γ＋δ＋３α’＋β’＋γ’＋δ’≦１５１°である。Ｑ＝１及びＱ’＞１である実施形態では、有利には、８８°≦３α＋β＋γ＋δ＋３α’＋β’＋γ’＋δ’≦１５３°である。Ｑ＞１及びＱ’＞１である実施形態では、有利には、１０１°≦３α＋β＋γ＋δ＋３α’＋β’＋γ’＋δ’≦１６１°である。同一又は類似の直径のスレッドを用いる場合には、上記のようにして定義される角度は、本発明の実施形態Ｃによる中程度の弾性率を有する工業規模で製造するのが容易なコードを螺旋角度α、α’、β、β’、γ、γ’、δ、及びδ’のみを変更することによって構造的に定義することを可能にする。
【０１２９】
中程度の弾性率を有する実施形態Ｃによるコードを得ることを可能にする螺旋角度β、γ、δ、β’、γ’、δ’に対する値、及びピッチｐ１、ｐ２、ｐ３、ｐ１’、ｐ２’、ｐ３’に対する値は、上記で既に説明したものと同一である。
【０１３０】
本発明によるコードのアーキテクチャ
【０１３１】
有利には、Ｊ＝２、３、又は４、好ましくはＪ＝３又は４である。一実施形態では、Ｌは、７、８、９、又は１０に等しく、好ましくはＬ＝８、９、又は１０、及びより好ましくはＬ＝８又は９である。第１の変形では、Ｊ＝２及びＬ＝７又は８であり、好ましくはＪ＝２、Ｌ＝７である。
【０１３２】
第２の変形では、Ｊ＝３及びＬ＝７、８、又は９、好ましくはＪ＝３、Ｌ＝８又は９である。Ｌ＝８である事例は、コードの外部層の不飽和化、従って外部ストランド間のコードの浸透性を優先する。Ｌ＝９である事例は、外部ストランドの個数、従ってコードの破断強度を最大限に高める。
【０１３３】
第３の変形では、Ｊ＝４及びＬ＝７、８、９、又は１０、好ましくはＪ＝４、Ｌ＝９である。
【０１３４】
これらの実施形態、とりわけ、Ｊ＝３又は４であるものでは、コードが不十分にしか浸透を受けない時に腐食性物質がコードに沿って拡散するのを大幅に助長する中心毛細管の境界を定めるＪ＝３本又は４個の内部ストランドの間でのこれらの腐食性物質の著しい拡散が観測されるリスクがある。この欠点は、これらの場合に腐食性物質が中心毛細管に到達するのを防止し、更に中心毛細管自体が浸透を受ける最適な場合に腐食性物質がコードに沿って拡散するのを防止するエラストマー化合物がコードに浸透することができるようにすることによって解消することができる。
【０１３５】
有利には、コードの外部層は、不飽和化される。
【０１３６】
定義により、不飽和化ストランド層は、ストランド間にエラストマー化合物が通過することを可能にするのに十分な間隔が存在するようなものである。外部不飽和化ストランド層は、外部ストランド同士が接触せず、２つの隣接する外部ストランドの間にエラストマー化合物が内部ストランドに至るまで通過することを可能にするのに十分な間隔が存在することを意味する。それとは対照的に、飽和ストランド層は、例えば、その各一対の２つのストランドが互いに接触することに起因して、層のストランド間にエラストマー化合物が通過することを可能にするのに十分な間隔が存在しないようなものである。
【０１３７】
有利には、コードの主軸線に対して垂直なコードの断面上で２つの隣接する外部ストランドが内接する円形包絡線同士を平均的に分離する最短距離として定義される外部ストランドからなる外部層のストランド間距離は３０μｍよりも大きいか又はそれに等しい。好ましくは、２つの隣接する外部ストランドを分離する平均ストランド間距離Ｅは、７０μｍよりも大きく又はそれに等しく、より好ましくは１００μｍよりも大きく／に等しく、より好ましくは１５０μｍよりも大きく／に等しく、非常に好ましくは２００μｍよりも大きい／に等しい。
【０１３８】
上記で既に説明したように、本発明によるコードは、Ｊ＞１であるアーキテクチャを有するので、Ｊ＝１であり、最も厳しい横荷重が外部ストランドによって内部ストランドに印加される横荷重であるコードとは異なり、コードが引張された時にコードに印加される最も厳しい横荷重は、内部ストランド間に印加される横荷重である。Ｊ＞１であるアーキテクチャを示し、最大個数の外部ストランドを追加することによって破断強度を最大限に高めるためにコードの外部層が飽和されるような個数の外部ストランドを含むコードが従来技術から公知である。本発明の場合には、コードの外部層が不飽和化されることに起因して、コードは、一方で、エラストマー化合物が通過することを可能にする間隔を外部ストランド間に有し、それによってコードを腐食による影響を受け難いものにすることを可能にする。他方で、外部ストランドの個数は低減するが、コードの外部層の不飽和化は、エラストマー化合物が、一方で外部ストランド間に浸透し、他方で内部ストランド間に浸透して内部ストランド間に印加される横荷重を少なくとも部分的に吸収するエラストマー化合物からなる緩衝材を形成することを可能にする。従って、コードの飽和外部層を有する同様のコードと比較すると、得られる破断強度は同等であり、耐腐食性が大幅に改善される。
【０１３９】
コードの浸透性を向上させる実施形態では、コードの外部層は完全な不飽和状態にある。
【０１４０】
定義により、完全不飽和ストランド層は、不完全不飽和層とは反対に、層のＸ個のストランドと同じ直径を有する少なくとも１個の（Ｘ＋１）番目のストランドを組み入れるのに十分な間隔がこの層内に存在し、従って複数のストランドが互いに接触状態にあること又はないことが可能であるようなものである。この特定の事例では、コードの外部層のＬ個の外部ストランドと同じ直径を有する少なくとも１個の（Ｌ＋１）番目のストランドを組み入れるのに十分な間隔がコードの外部層内に存在する。
【０１４１】
従って有利には、コードの外部層のストランド間距離Ｅの和ＳＩＥは、ＳＩＥ≧ＤＥであるようなものである。和ＳＩＥは、この層の各一対の隣接するストランドを分離するストランド間距離Ｅの和である。層のストランド間距離は、コードの主軸線に対して垂直なコードの断面内で層の２つの隣接するストランドを平均的に分離する最短距離として定義される。従って、ストランド間距離Ｅは、和ＳＩＥを層のストランドを分離する間隔の個数で割り算することによって計算される。
【０１４２】
浸透性と破断強度との間の妥協点を向上させる別の実施形態では、コードの外部層は不完全な不飽和状態にある。
【０１４３】
ストランドが不完全な不飽和状態にある層は、層のＸ個のストランドと同じ直径を有する少なくとも１個の（Ｘ＋１）番目のストランドを組み入れるのに十分な間隔がこの層内に存在しないようなものである。この特定の事例では、コードの外部層のＬ個の外部ストランドと同じ直径を有する少なくとも１個の（Ｌ＋１）番目の外部ストランドを組み入れるのに十分な間隔が外部層内に存在しない。
【０１４４】
定義により、内部層の直径ＤＩは、内部で内部ストランドに外接する最小円の直径である。外部ストランドＤＥの直径は、内部で外部ストランドに外接する最小円の直径である。比較的高いＤＩ／ＤＥ値では、外部ストランド間におけるエラストマー化合物の通過が一層促進され、比較的低いＤＩ／ＤＥ値では、コードのアーキテクチャ安定性が保証され、破断強度が最大限に高められ、それと同時にエラストマー化合物が外部ストランド間を通過することが可能になり、コードの外径が制限され、プライの厚みが低減し、従って同様にタイヤの加熱、転がり抵抗、及び質量が低減する。
【０１４５】
本発明によるコードの内部ストランド
【０１４６】
好ましい実施形態では、Ｑ＝１、２、３、又は４である。
【０１４７】
一実施形態では、Ｑ＝１、Ｐ＝５又は６、及びＮ＝１０、１１、又は１２、好ましくはＱ＝１、Ｐ＝５又は６、及びＮ＝１０又は１１、より好ましくはＱ＝１、Ｐ＝６、及びＮ＝１１である。
【０１４８】
Ｑ＝１である実施形態に対してコードの破断強度を高めることを可能にする好ましい実施形態では、Ｑ＝２、３、又は４、好ましくはＱ＝３又は４である。
【０１４９】
Ｑ＞１であるこれらの好ましい実施形態、とりわけ、Ｑ＝３又は４であるものでは、ストランドが不十分にしか浸透を受けない時に、腐食性物質が各ストランドに沿って拡散するのを大幅に助長する中心毛細管の境界を定めるＱ＝３本又は４個の内部スレッド間での腐食性物質の著しい拡散が観測されるリスクがある。この欠点は、これらの場合に腐食性物質が中心毛細管に到達するのを防止し、更に中心毛細管自体が浸透を受ける最適な場合に腐食性物質がストランドに沿って拡散するのを防止するエラストマー化合物がストランドに浸透することができるようにすることによって解消することができる。
【０１５０】
Ｑ＞１である好ましい実施形態では、Ｑ＝２、３、又は４、Ｐ＝７、８、９、又は１０、Ｎ＝１３、１４、又は１５、好ましくはＱ＝３又は４、Ｐ＝８、９、又は１０、Ｎ＝１４又は１５、より好ましくはＱ＝３、Ｐ＝８又は９、及びＮ＝１４又は１５、更に好ましくはＱ＝３、Ｐ＝９、及びＮ＝１５である。
【０１５１】
有利には、各内部ストランドの中間層は不飽和化される。
【０１５２】
定義により、不飽和化スレッド層は、エラストマー化合物が通過することを可能にするのに十分な間隔がスレッドの間に存在するようなものである。従って、不飽和化された層は、そのスレッド同士が接触せず、エラストマー化合物がこの層を通過するのに十分な間隔がこの層の２つの隣接するスレッドの間に存在することを意味する。それとは対照的に、飽和スレッド層は、例えば、その各一対の２つのスレッドが互いに接触することに起因して、エラストマー化合物が通過することを可能にするのに十分な間隔がスレッドの間に存在しないようなものである。
【０１５３】
有利には、各内部ストランドの中間層のスレッド間距離は５μｍよりも大きいか又はそれに等しい。好ましくは、各内部ストランドの中間層のスレッド間距離は、１５μｍよりも大きいか又はそれに等しく、より好ましくは、３５μｍよりも大きいか又はそれに等しく、更に好ましくは、５０μｍよりも大きいか又はそれに等しく、非常に好ましくは、６０μｍよりも大きいか又はそれに等しい。
【０１５４】
内部ストランドの中間層が不飽和化されることにより、エラストマー化合物が各内部ストランドの中心に至るまで進むのが有利に容易になり、それによって各内部ストランドが腐食による影響を受け難いものになる。
【０１５５】
各内部ストランドの浸透性と破断強度の間の妥協点を促進する実施形態では、各内部ストランドの中間層は不完全な不飽和状態にある。
【０１５６】
それとは対照的に、不完全な不飽和状態にあるスレッド層は、この層のＸ個のスレッドと同じ直径を有する少なくとも１個の（Ｘ＋１）番目のスレッドを追加するのに十分な間隔がこの層内に存在しないようなものである。この特定の事例では、中間層のＰ個の中間スレッドと同じ直径を有する少なくとも１個の（Ｐ＋１）番目の中間スレッドを追加するのに十分な間隔が中間層内に存在しない。
【０１５７】
内部ストランドの中間層が不完全な不飽和状態にあることにより、中間層のアーキテクチャ安定性を保証することが可能になる。更に、内部ストランドの中間層が不完全な不飽和状態にあることにより、内部ストランドが比較的多くの数の中間スレッドを含み、従って比較的高い破断強度を示すことを保証することが可能になる。
【０１５８】
すなわち、有利には、中間層のスレッド間距離の和ＳＩ２は、Ｄ３が内部ストランドの各外部スレッドの直径である時にＳＩ２＜Ｄ３、好ましくは、ＳＩ２≦０．８×Ｄ３であるようなものである。和ＳＩ２は、中間層の各一対の隣接するスレッドを分離するスレッド間距離の和である。層のスレッド間距離は、コードの主軸線に対して垂直なコードの断面内で層の２つの隣接するスレッドを平均的に分離する最短距離として定義される。上記のことから、スレッド間距離は、和ＳＩ２を中間層のスレッド同士を分離する間隔の個数で割算することによって計算される。好ましくは、内部ストランドの外部層の外部スレッドの直径Ｄ３は和ＳＩ２よりも大きいので、外部スレッドが中間層を浸透することが阻止される。この場合、良好なアーキテクチャ安定性が保証され、それによって更にエラストマー化合物に対する半径方向通過窓への変更のリスクが低減し、従って更に内部ストランドの良好な浸透性を劣化させるリスクが低減する。
【０１５９】
各内部ストランドの浸透性を促進する別の実施形態では、各内部ストランドの中間層は完全な不飽和状態にある。
【０１６０】
定義により、完全不飽和スレッド層は、そのＸ個のスレッドと同じ直径を有する少なくとも１個の（Ｘ＋１）番目のスレッドを追加するのに十分な間隔がこの層内に存在し、従って複数のスレッドが互いに接触状態にあること又はないことが可能であるようなものである。この特定の事例では、各内部ストランドの中間層のＰ個の中間スレッドと同じ直径を有する少なくとも１個の（Ｐ＋１）番目の中間スレッドを追加するのに十分な間隔が中間層内に存在する。
【０１６１】
そのような実施形態は、Ｑ＝３及びＰ＝８、又はＱ＝４及びＰ＝９である時、並びにＤ１＝Ｄ２である時に特に有利である。特に、Ｑ＝３及びＰ＝９又はＱ＝４及びＰ＝１０である場合には、中間層は、不飽和化されるものの、ある一定の事例ではストランドの十分な浸透性を保証するのには不十分なスレッド間距離しか持たない。有利には、各内部ストランドの外部層は不飽和化され、好ましくは、完全な不飽和状態にある。
【０１６２】
既に指定したように、定義により、スレッドが不飽和化されたスレッド層は、スレッドの間にエラストマー化合物が通過するのに十分な間隔が存在するようなものである。従って、不飽和化された層は、そのスレッド同士が接触せず、エラストマー化合物がこの層を通過するのに十分な間隔がこの層の２つの隣接するスレッドの間に存在することを意味する。それとは対照的に、飽和スレッド層は、例えば、その各一対の２つのスレッドが互いに接触することに起因して、エラストマー化合物が通過することを可能にするのに十分な間隔がスレッドの間に存在しないようなものである。
【０１６３】
有利には、各内部ストランドの外部層のスレッド間距離は５μｍよりも大きいか又はそれに等しい。好ましくは、各内部ストランドの外部層のスレッド間距離は、１５μｍよりも大きいか又はそれに等しく、より好ましくは、３５μｍよりも大きいか又はそれに等しく、更に好ましくは、５０μｍよりも大きいか又はそれに等しく、非常に好ましくは、６０μｍよりも大きいか又はそれに等しい。
【０１６４】
各内部ストランドの外部層は不飽和化されることにより、エラストマー化合物が各内部ストランドの中心に至るまで進むのが有利に容易になり、それによって各内部ストランドが腐食による影響を受け難いものになる。
【０１６５】
定義により、完全不飽和スレッド層は、そのＸ個のスレッドと同じ直径を有する少なくとも１個の（Ｘ＋１）番目のスレッドを追加するのに十分な間隔がこの層内に存在し、従って複数のスレッドが互いに接触状態にあること又はないことが可能であるようなものである。この特定の事例では、各内部ストランドの外部層のＮ個の外部スレッドと同じ直径を有する少なくとも１個の（Ｎ＋１）番目の外部スレッドを追加するのに十分な間隔が外部層内に存在する。
【０１６６】
各内部ストランドの外部層が完全な不飽和状態にあることにより、各内部ストランドの中へのエラストマー化合物の浸透が最大限に深まり、それによって各内部ストランドが腐食による影響を一層受け難いものになる。
【０１６７】
すなわち、有利には、各内部ストランドの外部層のスレッド間距離の和ＳＩ３は、ＳＩ３≧Ｄ３であるようなものである。和ＳＩ３は、外部層の各一対の隣接するスレッドを分離するスレッド間距離の和である。層のスレッド間距離は、コードの主軸線に対して垂直なコードの断面内で層の２つの隣接するスレッドを平均的に分離する最短距離として定義される。従ってスレッド間距離は、和ＳＩ３を、外部層のスレッド同士を分離する間隔の個数で割算することによって計算される。
【０１６８】
好ましい実施形態では、各内部ストランドの各内部スレッドは、各内部ストランドの各中間スレッドの直径Ｄ２よりも大きいか又はそれに等しい直径Ｄ１を有する。Ｄ１＞Ｄ２であるような直径の使用は、中間層を通るエラストマー化合物の浸透性を促進することを可能にする。Ｄ１＝Ｄ２であるような直径の使用は、コードの製造において管理すべき異なるスレッドの数を限定することを可能にする。
【０１６９】
好ましい実施形態では、各内部ストランドの各内部スレッドは、各内部ストランドの各外部スレッドの直径Ｄ３よりも大きいか又はそれに等しい直径Ｄ１を有する。Ｄ１＞Ｄ３であるような直径の使用は、外部層を通るエラストマー化合物の浸透性を促進することを可能にする。Ｄ１＝Ｄ３であるような直径の使用は、コードの製造において管理すべき異なるスレッドの数を限定することを可能にする。
【０１７０】
好ましい実施形態では、各内部ストランドの各中間スレッドは、各内部ストランドの各外部スレッドの直径Ｄ３に等しい直径Ｄ２を有する。Ｄ２＝Ｄ３であるような直径の使用は、コードの製造において管理すべき異なるスレッドの数を限定することを可能にする。
【０１７１】
有利には、各内部ストランドは、原位置でゴム引きされていないタイプのものである。原位置でゴム引きされていないとは、コードの内部層の組立の前及びコードの組立の前に各内部ストランドが様々な層のスレッドで構成され、いかなるポリマー化合物も、とりわけ、いかなるエラストマー化合物も持たないことを意味する。
【０１７２】
本発明によるコードの外部ストランド
【０１７３】
好ましい実施形態では、Ｑ’＝１、２、３、又は４である。
【０１７４】
一実施形態では、Ｑ’＝１、Ｐ’＝５又は６、及びＮ’＝１０、１１、又は１２、好ましくはＱ’＝１、Ｐ’＝５又は６、及びＮ’＝１０又は１１、より好ましくはＱ’＝１、Ｐ’＝６、及びＮ’＝１１である。
【０１７５】
好ましい実施形態では、Ｑ’＝１、Ｑ’＝２、３、又は４、好ましくはＱ’＝３又は４である実施形態に関してコードの破断強度を高めることが可能になる。
【０１７６】
Ｑ’＞１であるこれらの好ましい実施形態、とりわけ、Ｑ’＝３又は４であるものでは、ストランドが不十分にしか浸透を受けない時に、腐食性物質が各ストランドに沿って拡散するのを大幅に助長する中心毛細管の境界を定めるＱ’＝３本又は４個の内部スレッド間での腐食性物質の著しい拡散が観測されるリスクがある。この欠点は、これらの場合に腐食性物質が中心毛細管に到達するのを防止し、更に中心毛細管自体が浸透を受ける最適な場合に腐食性物質がストランドに沿って拡散するのを防止するエラストマー化合物がストランドに浸透することができるようにすることによって解消することができる。
【０１７７】
Ｑ’＞１である好ましい実施形態では、Ｑ’＝２、３、又は４、Ｐ’＝７、８、９、又は１０、Ｎ’＝１３、１４、又は１５、好ましくはＱ’＝３又は４、Ｐ’＝８、９、又は１０、Ｎ’＝１４又は１５、より好ましくはＱ’＝３、Ｐ’＝８又は９、及びＮ’＝１４又は１５、更に好ましくはＱ’＝３、Ｐ’＝９、及びＮ’＝１５である。
【０１７８】
有利には、各外部ストランドの中間層は不飽和化される。
【０１７９】
既に指定したように、定義により、スレッドが不飽和化されたスレッド層は、スレッド間にエラストマー化合物が通過するのに十分な間隔が存在するようなものである。従って、不飽和化された層は、そのスレッド同士が接触せず、エラストマー化合物がこの層を通過するのに十分な間隔がこの層の２つの隣接するスレッドの間に存在することを意味する。それとは対照的に、飽和スレッド層は、例えば、その各一対の２つのスレッドが互いに接触することに起因して、エラストマー化合物が通過することを可能にするのに十分な間隔がスレッド間に存在しないようなものである。
【０１８０】
有利には、各外部ストランドの中間層のスレッド間距離は５μｍよりも大きいか又はそれに等しい。好ましくは、各外部ストランドの中間層のスレッド間距離は、１５μｍよりも大きいか又はそれに等しく、より好ましくは、３５よりも大きいか又はそれに等しく、更に好ましくは、５０μｍよりも大きいか又はそれに等しく、非常に好ましくは、６０μｍよりも大きいか又はそれに等しい。
【０１８１】
各外部ストランドの中間層が不飽和化されることにより、エラストマー化合物が各外部ストランドの中心に至るまで進むのが有利に容易になり、それによって各外部ストランドが腐食による影響を受け難いものになる。
【０１８２】
各外部ストランドの浸透性と破断強度の間の妥協点を促進する実施形態では、各外部ストランドの中間層は不完全な不飽和状態にある。
【０１８３】
定義により、不完全な不飽和状態にあるスレッド層は、この層のＸ個のスレッドと同じ直径を有する少なくとも１個の（Ｘ＋１）番目のスレッドを追加するのに十分な間隔がこの層内に存在しないようなものである。この特定の事例では、中間層のＰ’個の中間スレッドと同じ直径を有する少なくとも１個の（Ｐ’＋１）番目の中間スレッドを追加するのに十分な間隔が中間層内に存在しない。
【０１８４】
各外部ストランドの中間層が不完全な不飽和状態にあることにより、中間層のアーキテクチャ安定性を保証することが可能になる。更に、各外部ストランドの中間層が不完全な不飽和状態にあることにより、各外部ストランドが比較的多くの数の中間スレッドを含み、従って比較的高い破断強度を示すことを保証することが可能になる。
【０１８５】
すなわち、有利には、中間層のスレッド間距離の和ＳＩ２’は、Ｄ３’が各外部ストランドの各外部スレッドの直径である時にＳＩ２’＜Ｄ３’、好ましくは、ＳＩ２’≦０．８×Ｄ３’であるようなものである。和ＳＩ２’は、中間層の各一対の隣接するスレッドを分離するスレッド間距離の和である。層のスレッド間距離は、コードの主軸線に対して垂直なコードの断面内で層の２つの隣接するスレッドを平均的に分離する最短距離として定義される。従って、スレッド間距離は、和ＳＩ２’を中間層のスレッド同士を分離する間隔の個数で割算することによって計算される。好ましくは、各外部ストランドの外部層の外部スレッドの直径Ｄ３’は和ＳＩ２’よりも大きいので、外部スレッドが中間層を浸透することが阻止される。この場合、良好なアーキテクチャ安定性が保証され、それによって更にエラストマー化合物に対する半径方向通過窓への変更のリスクが低減し、従って更に各外部ストランドの良好な浸透性を劣化させるリスクが低減する。
【０１８６】
各外部ストランドの浸透性を促進する別の実施形態では、各外部ストランドの中間層は完全な不飽和状態にある。
【０１８７】
定義により、完全不飽和スレッド層は、そのＸ個のスレッドと同じ直径を有する少なくとも１個の（Ｘ＋１）番目のスレッドを追加するのに十分な間隔がこの層内に存在し、従って複数のスレッドが互いに接触状態にあること又はないことが可能であるようなものである。この特定の事例では、各外部ストランドの中間層のＰ’個の中間スレッドと同じ直径を有する少なくとも１個の（Ｐ’＋１）番目の中間スレッドを追加するのに十分な間隔が中間層内に存在する。
【０１８８】
そのような実施形態は、Ｑ’＝３及びＰ’＝８、又はＱ’＝４及びＰ’＝９である時、並びにＤ１’＝Ｄ２’である時に特に有利である。特に、Ｑ’＝３及びＰ’＝９又はＱ’＝４及びＰ’＝１０である場合には、中間層は、不飽和化されているものの、ある一定の事例ではストランドの十分な浸透性を保証するのには不十分なスレッド間距離しか持たない。
【０１８９】
有利には、各外部ストランドの外部層は不飽和化され、好ましくは、完全な不飽和状態にある。
【０１９０】
既に指定したように、定義により、スレッドの不飽和化スレッド層は、エラストマー化合物が通過することを可能にするのに十分な間隔がスレッドの間に存在するようなものである。従って、不飽和化された層は、そのスレッド同士が接触せず、エラストマー化合物がこの層を通過するのに十分な間隔がこの層の２つの隣接するスレッドの間に存在することを意味する。それとは対照的に、飽和スレッド層は、例えば、その各一対の２つのスレッドが互いに接触することに起因して、エラストマー化合物が通過することを可能にするのに十分な間隔がスレッドの間に存在しないようなものである。
【０１９１】
有利には、各外部ストランドの外部層のスレッド間距離は５μｍよりも大きいか又はそれに等しい。好ましくは、各外部ストランドの外部層のスレッド間距離は、１５μｍよりも大きいか又はそれに等しく、より好ましくは、３５μｍよりも大きいか又はそれに等しく、更に好ましくは、５０μｍよりも大きいか又はそれに等しく、非常に好ましくは、６０μｍよりも大きいか又はそれに等しい。
【０１９２】
各外部ストランドの外部層が不飽和化されることにより、エラストマー化合物が各外部ストランドの中心に至るまで進むのが有利に容易になり、それによって各外部ストランドが腐食による影響を受け難いものになる。
【０１９３】
定義により、完全不飽和スレッド層は、そのＸ’個のスレッドと同じ直径を有する少なくとも１個の（Ｘ’＋１）番目のスレッドを追加するのに十分な間隔がこの層内に存在し、従って複数のスレッドが互いに接触状態にあること又はないことが可能であるようなものである。この特定の事例では、各外部ストランドの外部層のＮ’個の外部スレッドと同じ直径を有する少なくとも１個の（Ｎ’＋１）番目の外部スレッドを追加するのに十分な間隔が外部層内に存在する。
【０１９４】
各外部ストランドの外部層が完全な不飽和状態にあることにより、各外部ストランドの中へのエラストマー化合物の浸透が最大限に深まり、それによって各外部ストランドが腐食による影響を一層受け難いものになる。
【０１９５】
すなわち、有利には、各外部ストランドの外部層のスレッド間距離の和ＳＩ３’は、ＳＩ３’≧Ｄ３’であるようなものである。和ＳＩ３’は、外部層の各一対の隣接するスレッドを分離するスレッド間距離の和である。層のスレッド間距離は、コードの主軸線に対して垂直なコードの断面内で層の２つの隣接するスレッドを平均的に分離する最短距離として定義される。従ってスレッド間距離は、和ＳＩ３’を、外部層のスレッド同士を分離する間隔の個数で割算することによって計算される。
【０１９６】
好ましい実施形態では、各外部ストランドの各内部スレッドは、各外部ストランドの各中間スレッドの直径Ｄ２’よりも大きいか又はそれに等しい直径Ｄ１’を有する。Ｄ１’＞Ｄ２’であるような直径の使用は、中間層を通るエラストマー化合物の浸透性を促進することを可能にする。Ｄ１’＝Ｄ２’であるような直径の使用は、コードの製造において管理すべき異なるスレッドの数を限定することを可能にする。
【０１９７】
好ましい実施形態では、各外部ストランドの各内部スレッドは、各外部ストランドの各外部スレッドの直径Ｄ３’よりも大きいか又はそれに等しい直径Ｄ１’を有する。Ｄ１’＞Ｄ３’であるような直径の使用は、外部層を通るエラストマー化合物の浸透性を促進することを可能にする。Ｄ１’＝Ｄ３’であるような直径の使用は、コードの製造において管理すべき異なるスレッドの数を限定することを可能にする。
【０１９８】
好ましい実施形態では、各外部ストランドの各中間スレッドは、各外部ストランドの各外部スレッドの直径Ｄ３’に等しい直径Ｄ２’を有する。Ｄ２’＝Ｄ３’であるような直径の使用は、コードの製造において管理すべき異なるスレッドの数を限定することを可能にする。
【０１９９】
有利には、各外部ストランドは、原位置でゴム引きされていないタイプのものである。原位置でゴム引きされていないとは、コードの外部層の組立の前及びコードの組立の前に各外部ストランドが様々な層のスレッドで構成され、いかなるポリマー化合物も、とりわけ、いかなるエラストマー化合物も持たないことを意味する。
【０２００】
本発明によるタイヤ
【０２０１】
本発明の別の主題は、上記で定義したコードを含むタイヤである。
【０２０２】
コードは、「大型重量車両」、すなわち、地下鉄列車、バス、路上運搬車（貨物車、牽引車、トレーラー）、オフロード車両、農業車両、又は建設プラント車両、又はその他の輸送車両又は荷役車両等の大型車両から選択された産業車両に向けたものである。
【０２０３】
好ましくは、タイヤは、建設プラントタイプの車両に向けたものである。タイヤは、Ｗ  Ｒ  Ｕタイプのサイズを有し、当業者に公知であるように、Ｗは、
−Ｈがタイヤの断面高さであり、Ｂがタイヤの断面幅であるＨ／Ｂという形式にある時にＥＴＲＴＯによって定義される公称偏平率Ｈ／Ｂ、
−Ｈ及びＢが上記で定義したものであるＨ＝ＢであるＨ．００又はＢ．００という形式にある時にＨ．００又はＢ．００
を表し、Ｕは、タイヤを装着することを意図するリム座部の直径をインチを単位として表し、Ｒは、タイヤ、この場合にはラジアルのもののカーカス補強材のタイプを表す。そのような寸法の例は、例えば４０．００  Ｒ  ５７又は他に５９／８０  Ｒ  ６３である。
【０２０４】
好ましくは、Ｕ≧３５、より好ましくはＵ≧４９、更に好ましくはＵ≧５７である。
【０２０５】
非常に好ましくは、一実施形態では、タイヤは、コードの内部層の１又は２以上の内部ストランドを個々に覆っている又はいくつかの内部ストランドを集合的に覆っている場合があるあらゆるポリマー組成物又はエラストマー組成物が事前に除去されている上記で説明したコードをポリマーマトリクス、好ましくはエラストマーマトリクスの中に埋め込む段階を伴う方法によって得られる。
【０２０６】
有利には、タイヤは、２つのビード内に固定されたカーカス補強材を含み、カーカス補強材は半径方向にクラウン補強材を載せており、クラウン補強材自体はトレッドを載せており、クラウン補強材は、２つの側壁によってこれらのビードに接合され、上記で定義したコードを少なくとも１つ含む。
【０２０７】
有利には、カーカス補強材は少なくとも１つのカーカスプライを含み、カーカスプライは、その中で互いに対して実質的に平行に配置されて各々がタイヤの周方向と８０°と９０°の間の角度をなすフィラメント状金属カーカス補強要素を含む。
【０２０８】
有利には、クラウン補強材は、上記で定義したコードを少なくとも１つ含む作動補強材を含む。
【０２０９】
有利には、作動補強材は少なくとも１つの作動プライを含み、作動プライは、互いに対して実質的に平行に配置されて各々がタイヤの周方向と最大で６０°に等しく、好ましくは、１５°から４０°までの範囲にわたる角度をなし、上記で定義したコードによって形成されたフィラメント状金属作動補強要素を含む。
【０２１０】
１つの有利な実施形態では、作動補強材は少なくとも第１及び第２の作動プライを含み、各第１及び第２の作動プライは、それぞれ、その各々の中で互いに対して実質的に平行に配置されて各々がタイヤの周方向と最大で６０°に等しく、好ましくは、１５°から４０°までの範囲にわたる角度をなし、上記で定義したコードによって形成された第１及び第２のフィラメント状金属作動補強要素を含む。
【０２１１】
有利には、クラウン補強材は、少なくとも１つの保護プライを含む保護補強材を含み、少なくとも１つの保護プライは、互いに対して実質的に平行に配置されて各々がタイヤの周方向と少なくとも１０°に等しく、好ましくは、１０°から３５°まで、好ましくは、１５°から３０°までの範囲にわたる角度をなすフィラメント状金属保護補強要素を含む。
【０２１２】
１つの有利な実施形態では、保護補強材は第１及び第２の保護プライを含み、各第１及び第２の保護プライは、それぞれ、その各々の中で互いに対して実質的に平行に配置されて各々がタイヤの周方向と少なくとも１０°に等しく、好ましくは、１０°から３５°まで、好ましくは、１５°から３０°までの範囲にわたる角度をなす第１及び第２のフィラメント状金属保護補強要素を含む。
【０２１３】
好ましい実施形態では、保護補強材は、半径方向にトレッドと作動補強材の間に挿入される。
【０２１４】
有利には、クラウン補強材は、少なくとも１つの追加プライを含む追加補強材を含み、少なくとも１つの追加プライは、その中で互いに対して実質的に平行に配置されて各々がタイヤの周方向と最大で１０°に等しく、好ましくは、５°から１０°までの範囲にわたる角度をなす追加フィラメント状金属補強要素を含む。
【０２１５】
１つの有利な実施形態では、追加補強材は第１及び第２の追加プライを含み、各第１及び第２の追加プライは、それぞれ、その各々の中で互いに対して実質的に平行に配置されて各々がタイヤの周方向と最大で１０°に等しく、好ましくは、５°から１０°までの範囲にわたる角度をなす第１及び第２の追加フィラメント状金属補強要素を含む。
【０２１６】
本発明は、専ら非限定例として与える以下の説明を読み、図面を参照することによってより良く理解されるであろう。
【図面の簡単な説明】
【０２１７】
【図１】本発明によるタイヤの周方向に対して垂直な断面図である。
【図２】図１の領域ＩＩの詳細図である。
【図３】本発明の第１の実施形態によるコードのコード軸線（直線で静止していると仮定する）に対して垂直な概略断面図である。
【発明を実施するための形態】
【０２１８】
本発明によるタイヤの例
【０２１９】
上記の図には、タイヤのそれぞれ軸線方向（Ｘ）、半径方向（Ｙ）、周方向（Ｚ）の通常の向きに対応する座標系Ｘ、Ｙ、Ｚを描いている。
【０２２０】
タイヤの「中央円周平面」Ｍは、タイヤの回転軸線に対して直角であり、各ビードの環状補強構造から等距離のところに位置し、クラウン補強材の中央を通り抜ける平面である。
【０２２１】
図１及び図２は、全体的な参照番号１０で表記した本発明によるタイヤを描いている。
【０２２２】
タイヤ１０は、建設プラントタイプ、例えば「ダンプトラック」タイプの大型車両のためのものである。従ってタイヤ１０は、タイプ５３／８０Ｒ６３の寸法を有する。
【０２２３】
タイヤ１０は、クラウン補強材１４によって補強されたクラウン１２と、２つの側壁１６と、各々が環状構造体、この事例ではビードワイヤ２０で補強された２つのビード１８とを有する。クラウン補強材１４は、半径方向にトレッド２２を載せており、側壁１６によってビード１８に接続される。２つのビード１８にはカーカス補強材２４が固定され、この事例では２つのビードワイヤ２０の周りに巻かれ、タイヤ２０の外部に向かうように位置決めされた折り返し部２６を含み、この図にはこの折り返し部２６がホイールリム２８上に適合するように示している。カーカス補強材２４は、半径方向にクラウン補強材１４を載せている。
【０２２４】
カーカス補強材２４は、少なくとも１つのカーカスプライ３０を含み、その中に互いに対して実質的に平行に配置され、タイヤ１０の周方向Ｚと８０°と９０°の間の角度をなすように一方のビード１８から他方のものまで延びるフィラメント状金属カーカス補強要素３１を含む。
【０２２５】
タイヤ１０は、エラストマーで構成されてタイヤ１０の半径方向内面３４を定め、かつタイヤ１０内の空間から発する空気の拡散からカーカスプライ３０を保護することが意図された密封プライ３２（一般的に「内側ライナ」として公知である）を更に含む。
【０２２６】
クラウン補強材１４は、半径方向にタイヤ１０の外部から内部に向かって半径方向にトレッド２２の内側に配置された保護補強材３６と、半径方向に保護補強材３６の内側に配置された作動補強材３８と、半径方向に作動補強材３８の内側に配置された追加補強材５０とを含む。従って保護補強材３６は、半径方向にトレッド２２と作動補強材３８の間に挿入される。作動補強材３８は、半径方向に保護補強材３６と追加補強材５０の間に挿入される。
【０２２７】
保護補強材３６は、第１及び第２の保護プライ４２、４４を含み、第１のプライ４２は、半径方向に第２のプライ４４の内側に配置される。各第１及び第２の保護プライ４２、４４は、それぞれ、その中に互いに対して実質的に平行に配置された第１及び第２のフィラメント状金属保護補強要素４３、４５を含む。各第１及び第２のフィラメント状金属保護補強要素４３、４５は、タイヤの周方向Ｚと少なくとも１０°に等しく、好ましくは、１０°から３５°まで、好ましくは、１５°から３０°までの範囲にわたる角度をなす。
【０２２８】
作動補強材３８は、第１及び第２の作動プライ４６、４８を含み、第１のプライ４６は、半径方向に第２のプライ４８の内側に配置される。各プライ４６、４８は少なくとも１個のコード６０を含む。各第１及び第２の作動プライ４６、４８は、それぞれ、その中に互いに対して実質的に平行に配置された第１及び第２のフィラメント状金属作動補強要素４７、４９を含む。この場合、各第１及び第２のフィラメント状金属作動補強要素４７、４９は、以下で説明するコード６０によって形成される。各第１及び第２のフィラメント状金属作動補強要素４７、４９は、タイヤ１０の周方向Ｚと最大で６０°に等しく、好ましくは、１５°から４０°までの範囲にわたる角度をなす。任意的に、第１及び第２のフィラメント状金属作動補強要素４７、４９は、一方の作動プライから他方のものへと交差する。
【０２２９】
制限ブロックとも呼び、膨張の機械的応力に部分的に対処するという機能を有する追加補強材５０は、第１及び第２の追加プライ５２、５４を含み、各第１及び第２の追加プライ５２、５４は、それぞれ、その中に互いに対して実質的に平行に配置された第１及び第２の追加フィラメント状金属補強要素５３、５５を含む。各第１及び第２の追加フィラメント状金属補強要素５３、５５は、タイヤ１０の周方向Ｚと最大で１０°に等しく、好ましくは、５°から１０°までの範囲にわたる角度をなす。追加フィラメント状金属補強要素は、例えば、仏国特許第２４１９１８１号明細書又は仏国特許第２４１９１８２号明細書に説明されているものと同様である。
【０２３０】
本発明の第１の実施形態によるコード
【０２３１】
図３は、本発明の第１の実施形態による低い弾性率を有する実施形態Ｂによるコード６０を描いている。
【０２３２】
コード６０は、金属であり、かつ２つの円筒層を有するマルチストランドタイプのものである。従って、コード６０を構成する２つのそれよりも多くも少なくもないストランド層が存在することは理解されるであろう。ストランド層は、隣接し、同心のものである。コード６０には、タイヤの中に組み込まれていない時にはポリマー化合物及びエラストマー化合物が存在しない。
【０２３３】
コード６０は、その内部層ＣＩと外部層ＣＥとを含む。内部層ＣＩは、Ｊ＞１個の内部ストランドＴＩ、すなわち、螺旋に巻かれた数個の内部ストランドＴＩで構成される。外部層ＣＥは、Ｌ＞１個の外部ストランド、すなわち、内部層ＣＩの周りに螺旋に巻かれた数個の外部ストランドＴＥで構成される。この事例ではＪ＝２、３、又は４、好ましくはＪ＝３又は４である。それに加えて、Ｌ＝７、８、９、又は１０、好ましくはＬ＝８、９、又は１０である。Ｊ＝３である時にはＬ＝７、８、又は９であり、この事例及びこの場合にはＪ＝３、Ｌ＝８である。
【０２３４】
コード６０は、１個のラッピングワイヤで構成されたラッパーＦを更に含む。
【０２３５】
内部層ＣＩは、コードの内部層の巻回方向、この場合には方向Ｓに螺旋に巻かれる。内部ストランドＴＩは、１０ｍｍ≦ＰＩ≦６５ｍｍ、好ましくは１０ｍｍ≦ＰＩ≦４５ｍｍであるようなピッチＰＩで螺旋に巻かれる。この場合、ＰＩ＝２０ｍｍである。コード６０の内部層ＣＩ内の各内部ストランドＴＩの螺旋角度、αは４°から４１°まで、実施形態Ｂによるコード６０の実施形態では、４°から３１°までの範囲にわたり、この事例ではα＝１３．４°である。
【０２３６】
外部層ＣＥは、コードの内部層の巻回方向の反対であるコードの外部層の巻回方向、この場合には方向Ｚに内部層ＣＩの周りに螺旋に巻かれる。外部ストランドＴＥは、３０ｍｍ≦ＰＥ≦６５ｍｍ、好ましくは３０ｍｍ≦ＰＥ≦６０ｍｍであるようなピッチＰＥで内部ストランドＴＩの周りに螺旋に巻かれる。この場合、ＰＥ＝４０ｍｍである。コード６０の外部層ＣＥ内の各外部ストランドＴＥの螺旋角度α’は１３°から３６°まで、実施形態Ｂによるコード６０の実施形態では、１３°から３２°までの範囲にわたり、この事例ではα’＝１９．１°である。
【０２３７】
ラッパーＦは、この場合には外部層ＣＥの巻回方向と反対のラッパーの巻回方向、この事例ではＳ方向に外部層ＣＥの周りに巻かれる。ラッピングワイヤは、２ｍｍ≦ＰＦ≦１０ｍｍ、好ましくは３ｍｍ≦ＰＦ≦８ｍｍであるようなピッチＰＦで外部ストランドＴＥの周りに螺旋に巻かれる。この場合にはＰＦ＝５．１ｍｍである。
【０２３８】
内部層ＣＩと外部層ＣＥとで構成されたアセンブリ、すなわち、ラッパーＦのないコード６０は、４ｍｍよりも大きく又はそれに等しく、好ましくは４．５ｍｍよりも大きく又はそれに等しく、かつ７ｍｍよりも小さく又はそれに等しく、好ましくは６．５ｍｍよりも小さい又はそれに等しい直径Ｄを有する。この場合にはＤ＝６ｍｍである。
【０２３９】
内部ストランドＴＩの内部層ＣＩは直径ＤＩを有する。各外部ストランドＴＥは直径ＤＥを有する。この事例ではＤＩ＝２．８３ｍｍ、ＤＥ＝１．５８ｍｍである。
【０２４０】
コード６０の外部層ＣＥは不飽和化され、不完全な不飽和状態にある。この場合、２つの隣接する外部ストランドＴＥを分離する平均ストランド間距離Ｅは、Ｅ＝２９μｍであるようなものである。外部層ＣＥのスレッド間距離Ｅの和ＳＩＥは、外部層ＣＥの外部ストランドの直径ＤＥよりも小さい。この場合、和ＳＩＥ＝８×０．０２９＝０．２３ｍｍであり、この値はＤＥ＝１．５８ｍｍよりも厳密に小さい値である。
【０２４１】
コード６０の内部ストランドＴＩ
【０２４２】
各内部ストランドＴＩは３つの層を有する。各内部ストランドＴＩは、３つのそれよりも多くも少なくもない層を含み、この場合にはそれで構成される。
【０２４３】
各内部ストランドＴＩは、Ｑ≧１個の内部スレッドＦ１で構成された内部層Ｃ１と、その周りに螺旋に巻かれてそれと接触状態にあるＰ＞１個の中間スレッドＦ２で構成された中間層Ｃ２と、その周りに螺旋に巻かれてそれと接触状態にあるＮ＞１個の外部スレッドＦ３で構成された外部層Ｃ３とを含む。
【０２４４】
Ｑ＝１、Ｐ＝５又は６、及びＮ＝１０、１１、又は１２、好ましくはＱ＝１、Ｐ＝５又は６、Ｎ＝１０又は１１であり、この場合、より好ましくはＱ＝１、Ｐ＝６、及びＮ＝１１である。
【０２４５】
Ｑ＞１である場合には、各内部ストランドＴＩの内部層Ｃ１は、コードの内部層ＣＩの巻回方向と同一である内部ストランドＴＩの内部層Ｃ１の巻回方向、この場合にはＳ方向に螺旋に巻かれる。この場合、Ｑ＝１個の内部スレッドＦ１は、各内部ストランドＴＩ内でβ＝０であるような無限ピッチで組み立てられる。
【０２４６】
各内部ストランドＴＩの中間層Ｃ２は、コードの内部層ＣＩの巻回方向と同一である内部ストランドＴＩの中間層Ｃ２の巻回方向、この場合にはＳ方向に内部層Ｃ１の周りに巻かれてそれと接触状態にある。Ｐ個の中間スレッドＦ２は、Ｑ＝１個の内部スレッドＦ１の周りに螺旋に巻かれ、各内部ストランドＴＩ内で５ｍｍ≦ｐ２≦２０ｍｍであるようなピッチｐ２で組み立てられる。この場合、ｐ２＝７．７ｍｍである。各内部ストランドＴＩ内の中間層Ｃ２内の各中間スレッドＦ２の螺旋角度δは、６°から３０°までの範囲にわたり、この場合にはδ＝１２．２°である。
【０２４７】
各内部ストランドＴＩの外部層Ｃ３は、コードの内部層ＣＩの巻回方向と同一である内部ストランドＴＩの外部層Ｃ３の巻回方向、この場合にはＳ方向に中間層Ｃ２の周りに巻かれてそれと接触状態にある。Ｎ個の外部スレッドＦ３は、Ｐ個の中間スレッドＦ２の周りに螺旋に巻かれ、各内部ストランドＴＩ内で１０ｍｍ≦ｐ３≦４０ｍｍであるようなピッチｐ３で組み立てられる。この場合、ｐ３＝１５．４ｍｍである。各内部ストランドＴＩ内の外部層Ｃ３内の各外部スレッドＦ３の螺旋角度γは、７°から３０°までの範囲にわたり、この場合にはγ＝１２．１°である。
【０２４８】
２５°≦３α＋β＋δ＋γ≦１５８°であり、この事例ではＱ＝１であることに起因して２５°≦３α＋β＋δ＋γ≦１４０°である。この特定の事例において実施形態Ｂによるコード６０のこの第１の実施形態では、２５°≦３α＋β＋δ＋γ≦１２５°であり、この事例ではＱ＝１であることに起因して２５°≦３α＋β＋δ＋γ≦１２０°である。コード６０の場合には３α＋β＋δ＋γ＝６４．５°である。
【０２４９】
各内部ストランドＴＩの各内部スレッドＦ１、中間スレッドＦ２、及び外部スレッドＦ３は、それぞれ直径Ｄ１、Ｄ２、Ｄ３を有する。各内部ストランドＴＩの内部スレッド、中間スレッド、及び外部スレッドの各直径Ｄ１、Ｄ２、Ｄ３は、０．１５ｍｍから０．６０ｍｍまで、好ましくは０．２０ｍｍから０．５０ｍｍまで、より好ましくは０．２３ｍｍから０．４５ｍｍまで、更に好ましくは０．２５ｍｍから０．４０ｍｍまでの範囲にわたる。各内部ストランドＴＩの各内部スレッドＦ１は、各内部ストランドＴＩの各中間スレッドＦ２の直径Ｄ２よりも大きく又はそれに等しく、この事例ではそれに等しい直径Ｄ１を有する。各内部ストランドＴＩの各内部スレッドＦ１は、各内部ストランドＴＩの各外部スレッドＦ３の直径Ｄ３よりも大きく又はそれに等しく、この場合にはそれに等しい直径Ｄ１を有する。各内部ストランドＴＩの各中間スレッドＦ２は、各内部ストランドＴＩの各外部スレッドＦ３の直径Ｄ３に等しい直径Ｄ２を有する。この事例ではＤ１＝Ｄ２＝Ｄ３＝０．２６ｍｍである。
【０２５０】
各内部ストランドＴＩの中間層Ｃ２は飽和状態にある。この場合、距離Ｉ２はほぼ０に等しい。
【０２５１】
内部ストランドＴＩの外部層Ｃ３は不飽和化され、完全な不飽和状態にある。Ｎ個の外部スレッドを平均的に分離する外部層Ｃ３のスレッド間距離Ｉ３は、５μｍよりも大きいか又はそれに等しい。スレッド間距離Ｉ３は、好ましくは１５μｍよりも大きく又はそれに等しく、この事例では３０μｍに等しい。外部層Ｃ３のスレッド間距離Ｉ３の和ＳＩ３は、外部層Ｃ３の外部スレッドＦ３の直径Ｄ３よりも大きい。この事例では、和ＳＩ３＝１１×０．０３０＝０．３３ｍｍであり、この値は、Ｄ２＝０．２６ｍｍよりも厳密に大きい値である。
【０２５２】
上記で説明した値から、インジケータＭＩ＝２００×ｃｏｓ4（α）×［Ｑ×（Ｄ１／２）2×ｃｏｓ4（β）＋Ｐ×（Ｄ２／２）2×ｃｏｓ4（δ）＋Ｎ×（Ｄ３／２）2×ｃｏｓ4（γ）］／［Ｑ×（Ｄ１／２）2＋Ｐ×（Ｄ２／２）2＋Ｎ×（Ｄ３／２）2］を計算することができ、式中のＤ１、Ｄ２、及びＤ３はｍｍで表され、α、β、δ、及びγは度で表され、上記で定義したものと同じである。
【０２５３】
８５≦ＭＩ≦１９６である。実施形態Ｂによるコード６０の場合には、１３６≦ＭＩ≦１９６、より具体的にはＭＩ＝１７３である。
【０２５４】
同じく、３３ＧＰａ≦ＥＩ≦１８０ＧＰａである。この事例では、内部層は比較的高い弾性率を有し、９５ＧＰａ≦ＥＩ≦１８０ＧＰａであるようなものである。この特定の事例ではＥＩ＝１４７ＧＰａである。
【０２５５】
コード６０の外部ストランドＴＥ
【０２５６】
各外部ストランドＴＥは３つの層を有する。従って各外部ストランドＴＥは、３つのそれよりも多くも少なくもない層を含み、この場合にはそれで構成される。
【０２５７】
各外部ストランドＴＥは、Ｑ’≧１個の内部スレッドＦ１’で構成された内部層Ｃ１’と、その周りに螺旋に巻かれてそれと接触状態にあるＰ’＞１個の中間スレッドＦ２’で構成された中間層Ｃ２’と、その周りに螺旋に巻かれてそれと接触状態にあるＮ’＞１個の外部スレッドＦ３’で構成された外部層Ｃ３’とを含む。
【０２５８】
Ｑ’＝１、Ｐ’＝５又は６、及びＮ’＝１０、１１、又は１２、好ましくはＱ’＝１、Ｐ’＝５又は６、Ｎ’＝１０又は１１であり、この場合、より好ましくはＱ’＝１、Ｐ’＝６、及びＮ’＝１１である。
【０２５９】
Ｑ’＞１である場合には、各外部ストランドＴＥの内部層Ｃ１’は、コードの外部層ＣＥの巻回方向と同一である外部ストランドＴＥの内部層Ｃ１’の巻回方向、この場合にはＺ方向に螺旋に巻かれる。この場合、Ｑ’＝１個の内部スレッドＦ１’は、各外部ストランドＴＥ内でβ’＝０であるような無限ピッチｐ１’で組み立てられる。
【０２６０】
各外部ストランドＴＥの中間層Ｃ２’は、コードの外部層ＣＥの巻回方向と同一である外部ストランドＴＥの中間層Ｃ２’の巻回方向、この場合にはＺ方向に内部層Ｃ１’の周りに巻かれてそれと接触状態にある。Ｐ’個の中間スレッドＦ２’は、Ｑ’＝１個の内部スレッドＦ１’の周りに螺旋に巻かれ、各外部ストランドＴＥ内で５ｍｍ≦ｐ２’≦２０ｍｍであるようなピッチｐ２’で組み立てられる。この場合、ｐ２’＝７．７ｍｍである。各外部ストランドＴＥ内の中間層Ｃ２’内の各中間スレッドＦ２’の螺旋角度δ’は、６°から２２°までの範囲にわたり、この場合にはδ’＝１５．５°である。
【０２６１】
各外部ストランドＴＥの外部層Ｃ３’は、コードの外部層ＣＥの巻回方向と同一である外部ストランドＴＥの外部層Ｃ３’の巻回方向、この場合にはＺ方向に中間層Ｃ２’の周りに巻かれてそれと接触状態にある。Ｎ’個の外部スレッドＦ３’は、Ｐ’個の中間スレッドＦ２’の周りに螺旋に巻かれ、各外部ストランドＴＥ内で１０ｍｍ≦ｐ３’≦４０ｍｍであるようなピッチｐ３’で組み立てられる。この場合、ｐ３’＝１５．４ｍｍである。各外部ストランドＴＥ内の外部層Ｃ３’内の各外部スレッドＦ３’の螺旋角度γ’は、７°から２２°までの範囲にわたり、この場合にはγ’＝１４．６°である。
【０２６２】
４８°≦３α’＋β’＋δ’＋γ’≦１５４°であり、この事例ではＱ’＝１であることに起因して４８°≦３α’＋β’＋δ’＋γ’≦１４５°である。この特定の事例において実施形態Ｂによるコード６０のこの第１の実施形態では、５４°≦３α’＋β’＋δ’＋γ’≦１２３°であり、この事例ではＱ’＝１であることに起因して５４°≦３α’＋β’＋δ’＋γ’≦１１８°である。コード６０の場合には３α’＋β‘＋δ’＋γ’＝８７．４°である。
【０２６３】
各外部ストランドＴＥの各内部スレッドＦ１’、中間スレッドＦ２’、及び外部スレッドＦ３’は、それぞれ直径Ｄ１’、Ｄ２’、Ｄ３’を有する。各外部ストランドＴＥの内部スレッド、中間スレッド、及び外部スレッドの各直径Ｄ１’、Ｄ２’、Ｄ３’は、０．１５ｍｍから０．６０ｍｍまで、好ましくは０．２０ｍｍから０．５０ｍｍまで、より好ましくは０．２３ｍｍから０．４５ｍｍまで、更に好ましくは０．２５ｍｍから０．４０ｍｍまでの範囲にわたる。各外部ストランドＴＩ’のＱ’個の内部スレッドＦ１’の各々は、各外部ストランドＴＥの各中間スレッドＦ２’の直径Ｄ２’よりも大きいか又はそれに等しい直径Ｄ１’を有する。各外部ストランドＴＥのＱ’個の内部スレッドＦ１’の各々は、各外部ストランドＴＥの各外部スレッドＦ３’の直径Ｄ３’よりも大きいか又はそれに等しい直径Ｄ１’を有する。各外部ストランドＴＥのＮ’個の中間スレッドＦ２’の各々は、各外部ストランドＴＥの各外部スレッドＦ３’の直径Ｄ３’に等しい直径Ｄ２’を有する。この事例ではＤ１’＝０．３８ｍｍ＞Ｄ２’＝Ｄ３’＝０．３０ｍｍである。
【０２６４】
各外部ストランドＴＥの中間層Ｃ２’は不飽和化され、不完全な不飽和状態にある。Ｐ’個の中間スレッドを平均的に分離する中間層Ｃ２’のスレッド間距離Ｉ２’は、５μｍよりも大きいか又はそれに等しい。スレッド間距離Ｉ２’は、好ましくは１５μｍよりも大きく又はそれに等しく、この事例では３２μｍに等しい。中間層Ｃ２’のスレッド間距離Ｉ２’の和ＳＩ２’は、中間層Ｃ２’の中間スレッドＦ２’の直径Ｄ２よりも大きい。この事例では、和ＳＩ２’＝６×０．０３２＝０．１９ｍｍであり、この値はＤ２’＝０．３０ｍｍよりも厳密に小さい値である。それに加えて、スレッド間距離Ｉ２’の和ＳＩ２’は、ＳＩ２’＜Ｄ３’であるような、更にＳＩ２’＜０．８×Ｄ３’であるようなものである。
【０２６５】
各外部ストランドＴＥの外部層Ｃ３’は不飽和化され、完全な不飽和状態にある。Ｎ’個の外部スレッドを平均的に分離する外部層Ｃ３’のスレッド間距離Ｉ３’は、５μｍよりも大きいか又はそれに等しい。スレッド間距離Ｉ３’は、好ましくは１５μｍよりも大きく又はそれに等しく、より好ましくは３５μｍよりも大きく又はそれに等しく、更に好ましくは５０μｍよりも大きく又はそれに等しく、この事例では５２μｍに等しい。外部層Ｃ３’のスレッド間距離Ｉ３’の和ＳＩ３’は、外部層Ｃ３’の外部スレッドＦ３’の直径Ｄ３’よりも大きい。この事例では、和ＳＩ３’＝１１×０．０５２＝０．５７ｍｍであり、この値は、Ｄ３’＝０．３０ｍｍよりも厳密に大きい値である。
【０２６６】
上記で説明した値から、インジケータＭＥ＝２００×ｃｏｓ4（α’）×［Ｑ’×（Ｄ１’／２）2×ｃｏｓ4（β’）＋Ｐ’×（Ｄ２’／２）2×ｃｏｓ4（δ’）＋Ｎ’×（Ｄ３’／２）2×ｃｏｓ4（γ’）］／［Ｑ’×（Ｄ１’／２）2＋Ｐ’×（Ｄ２／２）2＋Ｎ’×（Ｄ３’／２）2］を計算することができ、式中のＤ１、Ｄ２、及びＤ３はｍｍで表され、α’、β’、δ’、及びγ’は度で表され、上記で定義したものと同じである。
【０２６７】
７１≦ＭＥ≦１７９である。コード６０の場合には、１２１≦ＭＥ≦１７９、より具体的にはＭＥ＝１４１である。
【０２６８】
各スレッドＦ１、Ｆ２、Ｆ３、Ｆ１’、Ｆ２’、Ｆ３’は、Ｒｍと表記する２５００ＭＰａ≦Ｒｍ≦３１００ＭＰａであるような破断強度を有する。これらのスレッドに向けた鋼鉄は、ＳＨＴ（「超高張力」）等級のものと呼ばれる。上級のスレッド、例えばＵＴ（「超張力」）又はＭＴ（「メガ張力」）等級のものを用いることができるのと全く同様に、他のスレッド、例えば低級のスレッド、例えばＮＴ（「標準張力」）等級又はＨＴ（「高張力」）等級のものを用いることができる。
【０２６９】
８４°≦３α＋β＋δ＋γ＋３α’＋β’＋δ’＋γ’≦２８０°である。この特定の事例では、Ｑ＝１及びＱ’＝１であることに起因して８４°≦３α＋β＋δ＋γ＋３α’＋β’＋δ’＋γ’≦２４６°である。実施形態Ｂによるコード６０の実施形態では、１０７°≦３α＋β＋δ＋γ＋３α’＋β’＋δ’＋γ’≦２１１°であり、Ｑ＝１及びＱ’＝１であることに起因して１０７°≦３α＋β＋δ＋γ＋３α’＋β’＋δ’＋γ’≦１９７°であり、この事例では３α＋β＋δ＋γ＋３α’＋β’＋δ’＋γ’＝１５１．９°である。
【０２７０】
０．７０≦ＭＥ／ＭＩ≦１．３０であり、この事例ではＭＥ／ＭＩ＝０．８１、０．５８≦ＥＣ／ＥＩ≦１．６８であり、実施形態Ｂによるコード６０の実施形態では、０．８≦ＥＣ／ＥＩ≦１．６１であり、この事例ではＥＣ／ＥＩ＝０．７０である。
【０２７１】
本発明により、インジケータＭＣ＝（Ｊ×ＭＩ＋Ｌ×ＭＥ）／（Ｊ＋Ｌ）は、９５≦ＭＣ≦１８０、好ましくは９５≦ＭＣ≦１７０、より好ましくは１１０≦ＭＣ≦１７０、更に好ましくは１３０≦ＭＣ≦１７０であるようなものである。実施形態Ｂによるコード６０の実施形態では、１２３≦ＭＣ≦１６５である。この特定の事例ではＭＣ＝１５０である。
【０２７２】
同じく、５０ＧＰａ≦ＥＣ≦１６０ＧＰａであり、実施形態Ｂによるコード６０のこの実施形態では、９０ＧＰａ≦ＥＣ≦１３０ＧＰａであり、それによってコードは低い弾性率のコードになる。この事例ではＥＣ＝１０３ＧＰａである。
【０２７３】
本発明によるコードを製造する方法
【０２７４】
本発明によるコードは、当業者に公知の段階を含む方法を用いて製造される。
【０２７５】
以下の段階を用いて内部ストランドを製造するための段階において、
最初に、内部層Ｃ１のＱ個の内部スレッドＦ１をピッチｐ１でＳ方向に捻転によって組み立てて第１の組立点において内部層Ｃ１を形成するする第１の段階であって、この場合にはＱ＝１であることに起因して省略される段階、
それに続いてＰ個の中間スレッドＦ２をピッチｐ２でＳ方向に内部層Ｃ１のＱ個の内部スレッドＦ１の周りに捻転によって組み立てて第２の組立点において中間層Ｃ２を形成する第２の段階、
それに続いてＮ個の外部スレッドＦ３をピッチｐ３でＳ方向に中間層Ｃ２のＰ個の中間スレッドＦ２の周りに捻転によって組み立てて第３の組立点において外部層Ｃ３及び各内部ストランドＴＩを形成する第３の段階、
好ましくは最終的な捻転−均衡段階、
が好ましくはインラインで連続して実施される。
【０２７６】
以下の段階を用いて外部ストランドを製造する方法において、
最初に、内部層Ｃ１’のＱ’個の内部スレッドＦ１’をピッチｐ１’でＺ方向に捻転によって組み立てて第１の組立点において内部層Ｃ１’を形成するする第１の段階であって、この場合にはＱ’＝１であることに起因して省略される段階、
それに続いてＰ’個の中間スレッドＦ２’をピッチｐ２’でＺ方向に内部層Ｃ１’のＱ’個の内部スレッドＦ１’の周りに捻転によって組み立てて第２の組立点において中間層Ｃ２’を形成する第２の段階、
それに続いてＮ’個の外部スレッドＦ３をピッチｐ３’でＺ方向に中間層Ｃ２’のＰ’個の中間スレッドＦ２’の周りに捻転によって組み立てて第３の組立点において外部層Ｃ３’及び各外部ストランドＴＥを形成する第３の段階、
好ましくは最終的な捻転−均衡段階、
が好ましくはインラインで連続して実施される。
【０２７７】
ここで、「捻転−均衡」によって意味するものは、当業者に公知であるように、外部層における場合と同様に中間層においてもストランドの各スレッドに印加される残存捻転トルク（又は捻転の弾性回復）の相殺である。
【０２７８】
この最終捻転−均衡段階の後に、各ストランドの製造は完了する。各ストランドは、マルチストランドコードを得るために基本ストランドを組み立てるその後の作動の前に保管に向けて１又は２以上の受け入れリールの上に巻かれる。
【０２７９】
本発明のマルチストランドコードを製造する方法は、当業者に公知であるように、ストランドを組み立てることに向けて定格化されたケーブリング機械を用いて、先に得られたストランドを互いにケーブリングすることである。
【０２８０】
内部層ＣＩを製造する段階では、Ｑ個の内部ストランドＴＩは、ピッチＰＩでのＳ方向のケーブリングによって組み立てられて第１の組立点において内部層ＣＩが形成される。ピッチＰＩが比較的短く、従ってαが比較的高い実施形態では、ストランドＴＩの内部層ＣＩの不安定性のリスクを制限するために、Ｑ個の内部ストランドＴＩが捻転によって組み立てられる。
【０２８１】
続いて後の製造段階において、Ｌ個の外部ストランドＴＥが、内部層ＣＩの周りにピッチＰＥでＺ方向にケーブリングすることによって組み立てられて層ＣＩとＣＥとのアセンブリが形成される。ピッチＰＥが比較的短く、従ってα’が比較的高い実施形態では、ストランドＴＥの外部層ＣＥの不安定性のリスクを制限するために、Ｌ個の外部ストランドＴＥが捻転によって組み立てられる。
【０２８２】
第２の製造段階では、先に得られたアセンブリの周りにラッパーＦがピッチＰＦでＳ方向に巻かれる。
【０２８３】
タイヤ１０は、コード６０をポリマー組成物のポリマーマトリクス、この事例では例えば下記で説明するエラストマー組成物の中に埋め込む段階を伴う方法によって得られる。コード６０の内部層ＣＩの１又は２以上の内部ストランドＴＩを個々に覆っている又はいくつかの内部ストランドを集合的に覆っているあらゆるポリマー組成物又はエラストマー組成物が埋め込み段階の前にコード６０から除去される。
【０２８４】
このコードは、次に、ラジアルタイヤのクラウン補強材を製造するために従来用いられている天然ゴムと補強フィラーとしてのカーボンブラックとに基づく公知の組成物から形成された複合織物の中にスキミングによって組み込まれる。基本的にこの化合物は、エラストマー及び補強フィラー（カーボンブラック）に加えて、抗酸化剤、ステアリン酸、伸展油、接着促進剤としてのナフテン酸コバルト、及び最終的な加硫システム（硫黄、促進剤、及びＺｎＯ）を含有する。
【０２８５】
これらのコードによって補強された複合織物は、コードのいずれかの側に重畳されて１ｍｍ及び４ｍｍそれぞれを含むこれらの値の間の厚みを有するエラストマー化合物の２つの薄層から形成されたエラストマー化合物マトリクスを有する。スキム−コーティングピッチ（コードがエラストマー化合物織物の中に敷かれるピッチ）は４ｍｍから８ｍｍまでの範囲にわたる。
【０２８６】
これらの複合織物は、次に、当業者には他に公知の段階を有するタイヤ製造方法の最中にクラウン補強材内で作動プライとして用いられる。
【０２８７】
本発明の第２の実施形態によるコード
【０２８８】
次に本発明の第２の実施形態による実施形態Ｂによる低い弾性率のコード６１を以下に説明する。コード６０のものと類似の要素は、同一参照番号で表記する。
【０２８９】
コード６０と６１の間の相違点の中でもとりわけ、特にＭＥ／ＭＩ≦０．６９であり、この場合には０．４０≦ＭＥ／ＭＩ≦０．６９である点にも注意されたい。コード６１は実施形態Ｂによるコードであるので、好ましくは０．５５≦ＭＥ／ＭＩ≦０．６９であり、この場合にはＭＥ／ＭＩ＝０．６８である。ＥＣ／ＥＩ≦０．７９であり、この場合には０．３２≦ＥＣ／ＥＩ≦０．７９である。実施形態Ｂによるコード６１の実施形態では、ＥＣ／ＥＩ≦０．６７であり、この場合には０．５３≦ＥＣ／ＥＩ≦０．７６であり、この特定の事例ではＥＣ／ＥＩ＝０．６５である。
【０２９０】
本発明の第３の実施形態によるコード
【０２９１】
次に第３の実施形態による実施形態Ｂによる低い弾性率６２を以下に説明する。既に説明済みのコードのものと類似の要素は、同一参照番号で表記する。
【０２９２】
コード６０と６２の間の相違点の中でもとりわけ、Ｑ＞１、Ｑ＝２、３、又は４、Ｐ＝７、８、９、又は１０、Ｎ＝１３，１４、又は１５であり、この場合にはＱ＝３、Ｐ＝８、及びＮ＝１３である。Ｑ個の内部スレッドＦ１は、各内部ストランドＴＩ内で５ｍｍ≦ｐ１≦１５ｍｍであるようなピッチｐ１で螺旋に巻かれる。この場合、ｐ１＝８ｍｍである。各内部ストランドＴＩ内の内部層の各内部スレッドＦ１の螺旋角度βは、４°から１７°までの範囲にわたり、この場合にはβ＝６．７°である。Ｐ個の中間スレッドＦ２は、Ｑ個の内部スレッドＦ１の周りに螺旋に巻かれ、各内部ストランドＴＩ内で１０ｍｍ≦ｐ２≦２０ｍｍであるようなピッチｐ２で組み立てられる。この場合、ｐ２＝１５ｍｍである。各内部ストランドＴＩ内の中間層Ｃ２内の各中間スレッドＦ２の螺旋角度δは、８°から２２°までの範囲にわたり、この場合にはδ＝９．８°である。Ｎ個の外部スレッドＦ３は、Ｐ個の中間スレッドＦ２の周りに螺旋に巻かれ、各内部ストランドＴＩ内で１０ｍｍ≦ｐ３≦４０ｍｍであるようなピッチｐ３で組み立てられる。この場合、ｐ３＝２０ｍｍである。各内部ストランドＴＩ内の外部層Ｃ３内の各外部スレッドＦ３の螺旋角度γは、９°から２５°までの範囲にわたり、この場合にはγ＝１１．９°である。
【０２９３】
同じく、Ｑ＞１であることに起因して３６°≦３α＋β＋δ＋γ≦１５８°であり、実施形態Ｂによるコード６２の実施形態では、３６°≦３α＋β＋δ＋γ≦１２５°であり、この場合には３α＋β＋δ＋γ＝１０８．５°であることにも注意されたい。
【０２９４】
更に、コード６２の場合には８５≦ＭＩ≦１３５であり、実施形態Ｂによるコード６２の場合には１０４≦ＭＩ≦１３５であり、この場合にはＭＩ＝１２３であることにも注意されたい。更に、３３ＧＰａ≦ＥＩ≦９４ＧＰａであり、実施形態Ｂによるコード６２の場合には６１ＧＰａ≦ＥＩ≦９４ＧＰａであり、この場合にはＥＩ＝８２ＧＰａである。
【０２９５】
同じく、Ｑ’＞１、Ｑ’＝２、３、又は４、Ｐ’＝７、８、９、又は１０、Ｎ’＝１３、１４、又は１５であり、この場合にはＱ’＝３、Ｐ’＝８、及びＮ’＝１３であることにも注意されたい。Ｑ’個の内部スレッドＦ１’が、各外部ストランドＴＥ内で５ｍｍ≦ｐ１’≦１５ｍｍであるようなピッチｐ１’で螺旋に巻かれる。この場合ｐ１’＝１２ｍｍである。各外部ストランドＴＥ内の内部層の各内部スレッドＦ１’の螺旋角度β’は、４°から２０°までの範囲にわたり、この場合にはβ’＝４．５°である。Ｐ’個の中間スレッドＦ２’が、各外部ストランドＴＥ内で１０ｍｍ≦ｐ２’≦２０ｍｍであるようなピッチｐ２’で組み立てられる。この場合ｐ２’＝１８ｍｍである。各外部ストランドＴＥ内の中間層Ｃ２’の各中間スレッドＦ２’の螺旋角度δ’は、８°から２２°までの範囲にわたり、この場合にはδ’＝８．１°である。Ｎ’個の外部スレッドＦ３’が、各外部ストランドＴＥ内で１０ｍｍ≦ｐ３’≦４０ｍｍであるようなピッチｐ３’で組み立てられる。この場合ｐ３’＝２５ｍｍである。各外部ストランドＴＥ内の外部層Ｃ３’内の各外部スレッドＦ３’の螺旋角度γ’は、９°から２５°までの範囲にわたり、この場合にはγ’＝９．６°である。
【０２９６】
同じく、Ｑ’＞１であることに起因して６１°≦３α’＋β’＋δ’＋γ’≦１５４°であり、実施形態Ｂによるコード６２の場合には６５°≦３α＋β＋δ＋γ≦１２３°であり、この場合には３α’＋β’＋δ’＋γ’＝７１．４°であることにも注意されたい。
【０２９７】
更に、Ｑ＞１及びＱ’＞１であることに起因して１０１°≦３α＋β＋δ＋γ＋３α’＋β’＋δ’＋γ’≦２８０°であり、実施形態Ｂによるコード６２の実施形態では、１２０°≦３α＋β＋δ＋γ＋３α’＋β’＋δ’＋γ’≦２１１°であり、この場合には３α＋β＋δ＋γ＋３α’＋β’＋δ’＋γ’＝１７９．９°であることにも注意されたい。
【０２９８】
更に、１．３１≦ＭＥ／ＭＩ、好ましくは１．３１≦ＭＥ／ＭＩ≦２．０３であり、実施形態Ｂによるコード６２の場合には１．３１≦ＭＥ／ＭＩ≦１．４９であり、この場合にはＭＥ／ＭＩ＝１．３２であることにも注意されたい。更に、１．１８≦ＥＣ／ＥＩ、好ましくは１．１８≦ＥＣ／ＥＩ≦２．２４であり、実施形態Ｂによるコード６２の実施形態では、１．２６≦ＥＣ／ＥＩ、好ましくは１．２６≦ＥＣ／ＥＩ≦１．６７であり、この場合にはＥＣ／ＥＩ＝１．２９である。
【０２９９】
本発明の第４の実施形態によるコード
【０３００】
次に本発明の第４の実施形態による実施形態Ａによる非常に低い弾性率のコード６３を以下に説明する。既に説明済みのコードのものと類似の要素は、同一参照番号で表記する。
【０３０１】
コード６０と６３の間の相違点の中でもとりわけ、実施形態Ａによるコード６３の内部層ＣＩ内の各内部ストランドＴＩの螺旋角度αは、６°から４１°までの範囲にわたり、この事例ではα＝２４．６°である点にも注意されたい。
【０３０２】
同じく、実施形態Ａによるコード６３の外部層ＣＥ内の各外部ストランドＴＥの螺旋角度α’は、１４°から３６°までの範囲にわたり、この事例ではα’＝１６．３°であることにも注意されたい。
【０３０３】
更に、Ｑ＞１、Ｑ＝２、３、又は４、Ｐ＝７、８、９、又は１０、Ｎ＝１３、１４、又は１５であり、この場合にはＱ＝３、Ｐ＝８、及びＮ＝１３であることにも注意されたい。Ｑ個の内部スレッドＦ１は、各内部ストランドＴＩ内で５ｍｍ≦ｐ１≦１５ｍｍであるようなピッチｐ１で螺旋に巻かれる。この場合、ｐ１＝５ｍｍである。各内部ストランドＴＩ内の内部層の各内部スレッドＦ１の螺旋角度βは、４°から１７°までの範囲にわたり、この場合にはβ＝１２．４°である。Ｐ個の中間スレッドＦ２は、Ｑ個の内部スレッドＦ１の周りに螺旋に巻かれ、各内部ストランドＴＩ内で１０ｍｍ≦ｐ２≦２０ｍｍであるようなピッチｐ２で組み立てられる。この場合、ｐ２＝１０ｍｍである。各内部ストランドＴＩ内の中間層Ｃ２内の各中間スレッドＦ２の螺旋角度δは、８°から２２°までの範囲にわたり、この場合にはδ＝１６．６°である。Ｎ個の外部スレッドＦ３は、Ｐ個の中間スレッドＦ２の周りに螺旋に巻かれ、各内部ストランドＴＩ内で１０ｍｍ≦ｐ３≦４０ｍｍであるようなピッチｐ３で組み立てられる。この場合、ｐ３＝１５ｍｍである。各内部ストランドＴＩ内の外部層Ｃ３内の各外部スレッドＦ３の螺旋角度γは、９°から２５°までの範囲にわたり、この場合にはγ＝１８°である。
【０３０４】
同じく、実施形態Ａによるコード６３のこの実施形態では、２９°≦３α＋β＋δ＋γ≦１５８°であり、この場合、Ｑ＞１であることに起因して４２°≦３α＋β＋δ＋γ≦１５８°であることにも注意されたい。コード６３の場合には３α＋β＋δ＋γ＝１２０．８°である。
【０３０５】
８５≦ＭＩ≦１９６であることに注意されたい。コード６３の場合には８５≦ＭＩ≦１３５、より好ましくはＭＩ＝１２４である。更に、３３ＧＰａ≦ＥＩ≦９４ＧＰａであり、この事例ではＥＩ＝７４ＧＰａであることにも注意されたい。
【０３０６】
更に、実施形態Ａによるコード６３の実施形態では、６５°≦３α’＋β’＋δ’＋γ’≦１５３°であり、この場合、Ｑ’＝１であることに起因して６５°≦３α’＋β’＋δ’＋γ’≦１４３°であり、この事例では３α’＋β’＋δ’＋γ’＝９１．８°であることにも注意されたい。
【０３０７】
更に、１２１≦ＭＥ≦１７９であり、実施形態Ａによるコード６３の場合には７１≦ＭＥ≦１６３であり、この場合には１２１≦ＭＥ≦１６３であり、この事例ではＭＥ＝１３０である。
【０３０８】
更に、Ｑ＞１及びＱ’＝１であることに起因して９６°≦３α＋β＋δ＋γ＋３α’＋β’＋δ’＋γ’≦２６１°であることにも注意されたい。実施形態Ａによるコード６３の実施形態では、１３８°≦３α＋β＋δ＋γ＋３α’＋β’＋δ’＋γ’≦２８０°であり、Ｑ＞１及びＱ’＝１であることに起因して１４４°≦３α＋β＋δ＋γ＋３α’＋β’＋δ’＋γ’≦２６１°であり、この場合には３α＋β＋δ＋γ＋３α’＋β’＋δ’＋γ’＝２１２．６°である。
【０３０９】
実施形態Ａによるコード６３の実施形態では、０．５９≦ＥＣ／ＥＩ≦１．６８であり、この場合にはＥＣ／ＥＩ＝１．０８であることに注意されたい。
【０３１０】
本発明により、インジケータＭＣ＝（Ｊ×ＭＩ＋Ｌ×ＭＥ）／（Ｊ＋Ｌ）は、９５≦ＭＣ≦１８０、好ましくは１１０≦ＭＣ≦１７０、より好ましくは１３０≦ＭＣ≦１７０であるようなものである。実施形態Ａによるコード６３の実施形態では、９０≦ＭＣ≦１４０である。この事例ではＭＣ＝１２８である。更に、５０ＧＰａ≦ＥＣ≦１６０ＧＰａであり、実施形態Ａによるコード６３の実施形態では、５０ＧＰａ≦ＥＣ≦８９ＧＰａであり、それによってコード６３は非常に低い弾性率のコードになる。この場合、ＥＣ＝８０ＧＰａである。
【０３１１】
本発明の第５の実施形態によるコード
【０３１２】
次に本発明の第５の実施形態による実施形態Ａによる非常に低い弾性率のコード６４を以下に説明する。既に説明済みのコードのものと類似の要素は、同一参照番号で表記する。
【０３１３】
コード６３とコード６４の間の相違点の中でもとりわけ、１３６≦ＭＩ≦１９６であり、この場合にはＭＩ＝１８２である点にも注意されたい。同じく、３３ＧＰａ≦ＥＩ≦１８０ＧＰａであることにも注意されたい。この場合、内部層は比較的高い弾性率を有し、９５ＧＰａ≦ＥＩ≦１７８ＧＰａであるようなものである。この事例ではＥＩ＝１５７ＧＰａである。
【０３１４】
同じく、Ｑ’＞１、Ｑ’＝２、３、又は４、Ｐ’＝７、８、９、又は１０、Ｎ’＝１３、１４、又は１５であり、この場合にはＱ’＝３、Ｐ’＝８、及びＮ’＝１３であることにも注意されたい。Ｑ’個の内部スレッドＦ１’が、各外部ストランドＴＥ内で５ｍｍ≦ｐ１’≦１５ｍｍであるようなピッチｐ１’で螺旋に巻かれる。この場合ｐ１’＝８ｍｍである。各外部ストランドＴＥ内の内部層の各外部スレッドＦ１’の螺旋角度β’は、４°から２０°までの範囲にわたり、この場合にはβ’＝７．８°である。Ｐ’個の中間スレッドＦ２’が、各外部ストランドＴＥ内で１０ｍｍ≦ｐ２’≦２０ｍｍであるようなピッチｐ２’で組み立てられる。この場合ｐ２’＝１５ｍｍである。各外部ストランドＴＥ内の中間層Ｃ２’の各中間スレッドＦ２’の螺旋角度δ’は、８°から２２°までの範囲にわたり、この場合にはδ’＝１１．２°である。Ｎ’個の外部スレッドＦ３’が、各外部ストランドＴＥ内で１０ｍｍ≦ｐ３’≦４０ｍｍであるようなピッチｐ３’で組み立てられる。この場合ｐ３’＝２０ｍｍである。各外部ストランドＴＥ内の外部層Ｃ３’内の各外部スレッドＦ３’の螺旋角度γ’は、９°から２５°までの範囲にわたり、この場合にはγ’＝１３．７°である。
【０３１５】
４８°≦３α’＋β’＋δ’＋γ’≦１５４°であり、この場合、Ｑ’＞１であることに起因して６１°≦３α’＋β’＋δ’＋γ’≦１５４°であることに注意されたい。この特定の事例において実施形態Ａによるコード６４のこの実施形態では、６５°≦３α’＋β’＋δ’＋γ’≦１５３°であり、この場合、Ｑ’＞１であることに起因して７８°≦３α’＋β’＋δ’＋γ’≦１５３°である。コード１６４の場合には３α’＋β’＋δ’＋γ’＝１３０．８°である。
【０３１６】
同じく、７１≦ＭＥ≦１７９であり、コード６４の場合には７１≦ＭＥ≦１２０、より厳密にはＭＥ＝９１であることにも注意されたい。
【０３１７】
８４°≦３α＋β＋δ＋γ＋３α’＋β’＋δ’＋γ’≦２８０°であることに注意されたい。この特定の事例では、Ｑ＞１及びＱ’＞１であることに起因して１０１°≦３α＋β＋δ＋γ＋３α’＋β’＋δ’＋γ’≦２８０°である。実施形態Ａによるコード６４の実施形態では、１３８°≦３α＋β＋δ＋γ＋３α’＋β’＋δ’＋γ’≦２８０°であり、Ｑ＞１及びＱ’＞１であることに起因して１４４°≦３α＋β＋δ＋γ＋３α’＋β’＋δ’＋γ’≦２８０°であり、この場合には３α＋β＋δ＋γ＋３α’＋β’＋δ’＋γ’＝１９０．１°である。
【０３１８】
同じく、ＭＥ／ＭＩ≦０．６９であり、実施形態Ａによるコード６４の実施形態では、０．２８≦ＭＥ／ＭＩ≦０．６９であり、この場合にはＭＥ／ＭＩ＝０．５０であることにも注意されたい。更に、ＥＣ／ＥＩ≦０．７９であり、実施形態Ａによるコード６４の実施形態では、０．３２≦ＥＣ／ＥＩ≦０．７９であり、この場合にはＥＣ／ＥＩ＝０．４９であることにも注意されたい。
【０３１９】
本発明の第６の実施形態によるコード
【０３２０】
次に本発明の第６の実施形態による実施形態Ａによる非常に低い弾性率のコード６５を以下に説明する。既に説明済みのコードのものと類似の要素は、同一参照番号で表記する。
【０３２１】
コード６３と６５の間の相違点の中でもとりわけ、Ｑ＝１、Ｐ＝５又は６、及びＮ＝１０、１１、又は１２、好ましくはＱ＝１、Ｐ＝５又は６、Ｎ＝１０又は１１であり、この場合、より好ましくはＱ＝１、Ｐ＝６、及びＮ＝１１である点、並びにＱ＝１個の内部スレッドＦ１が各内部ストランドＴＩ内でβ＝０であるような無限ピッチで組み立てられる点にも注意されたい。Ｐ個の中間スレッドＦ２は、Ｑ＝１個の内部スレッドＦ１の周りに螺旋に巻かれ、各内部ストランドＴＩ内で５ｍｍ≦ｐ２≦２０ｍｍであるようなピッチｐ２で組み立てられる。この場合、ｐ２＝１５ｍｍである。各内部ストランドＴＩ内の中間層Ｃ２内の各中間スレッドＦ２の螺旋角度δは、６°から３０°までの範囲にわたり、この場合にはδ＝９．６°である。Ｎ個の外部スレッドＦ３は、Ｐ個の中間スレッドＦ２の周りに螺旋に巻かれ、各内部ストランドＴＩ内で１０ｍｍ≦ｐ３≦４０ｍｍであるようなピッチｐ３で組み立てられる。この場合、ｐ３＝２５ｍｍである。各内部ストランドＴＩ内の外部層Ｃ３内の各外部スレッドＦ３の螺旋角度γは、７°から３０°までの範囲にわたり、この場合にはγ＝１１．４°である。
【０３２２】
同じく、２５°≦３α＋β＋δ＋γ≦１５８°であり、Ｑ＝１であることに起因して２５°≦３α＋β＋δ＋γ≦１４０°であることにも注意されたい。この特定の事例において実施形態Ａによるコード６５のこの実施形態では、２９°≦３α＋β＋δ＋γ≦１５８°°であり、この場合、Ｑ＝１であることに起因して２９°≦３α＋β＋δ＋γ≦１４０°である。コード１６５の場合には３α＋β＋δ＋γ＝１２０．９°である。
【０３２３】
８５≦ＭＩ≦１９６であり、コード６５の場合には８５≦ＭＩ≦１３５、より好ましくはＭＩ＝９５であることに注意されたい。更に、３３ＧＰａ≦ＥＩ≦１８０ＧＰａであり、コード６５の場合には３３ＧＰａ≦ＥＩ≦９４ＧＰａである。この特定の事例ではＥＩ＝５５ＧＰａである。
【０３２４】
同じく、Ｑ’＞１、Ｑ’＝２、３、又は４、Ｐ’＝７、８、９、又は１０、Ｎ’＝１３、１４、又は１５であり、この場合にはＱ’＝３、Ｐ’＝８、及びＮ’＝１３であることにも注意されたい。Ｑ’個の内部スレッドＦ１’が、各外部ストランドＴＥ内で５ｍｍ≦ｐ１’≦１５ｍｍであるようなピッチｐ１’で螺旋に巻かれる。この場合ｐ１’＝１２ｍｍである。各外部ストランドＴＥ内の内部層の各外部スレッドＦ１’の螺旋角度β’は、４°から２０°までの範囲にわたり、この場合にはβ’＝５．２°である。Ｐ’個の中間スレッドＦ２’が、各外部ストランドＴＥ内で１０ｍｍ≦ｐ２’≦２０ｍｍであるようなピッチｐ２’で組み立てられる。この場合ｐ２’＝１８ｍｍである。各外部ストランドＴＥ内の中間層Ｃ２’内の各中間スレッドＦ２’の螺旋角度δ’は、８°から２２°までの範囲にわたり、この場合にはδ’＝９．４°である。Ｎ’個の外部スレッドＦ３’が、各外部ストランドＴＥ内で１０ｍｍ≦ｐ３’≦４０ｍｍであるようなピッチｐ３’で組み立てられる。この場合ｐ３’＝２５ｍｍである。各外部ストランドＴＥ内の外部層Ｃ３’内の各外部スレッドＦ３’の螺旋角度γ’は、９°から２５°までの範囲にわたり、この場合にはγ’＝１１°である。
【０３２５】
４８°≦３α’＋β’＋δ’＋γ’≦１５４°であり、この場合、Ｑ’＞１であることに起因して６１°≦３α’＋β’＋δ’＋γ’≦１５４°であることに注意されたい。この特定の事例において実施形態Ａによるコード６５のこの実施形態では、６５°≦３α’＋β’＋δ’＋γ’≦１５３°であり、この場合、Ｑ’＞１であることに起因して７８°≦３α’＋β’＋δ’＋γ’≦１５３°である。コード１６５の場合には３α’＋β’＋δ’＋γ’＝８５．９°である。
【０３２６】
８４°≦３α＋β＋δ＋γ＋３α’＋β’＋δ’＋γ’≦２８０°であることに注意されたい。この特定の事例では、Ｑ＝１及びＱ’＞１であることに起因して８８°≦３α＋β＋δ＋γ＋３α’＋β’＋δ’＋γ’≦２５４°である。実施形態Ａによるコード１６５の実施形態では、１３８°≦３α＋β＋δ＋γ＋３α’＋β’＋δ’＋γ’≦２８０°であり、Ｑ＝１及びＱ’＞１であることに起因して１４８°≦３α＋β＋δ＋γ＋３α’＋β’＋δ’＋γ’≦２５４°であり、この場合には３α＋β＋δ＋γ＋３α’＋β’＋δ’＋γ’＝２０６．８°である。
【０３２７】
同じく、１．３１≦ＭＥ／ＭＩであり、実施形態Ａによるコード６５の実施形態では、１．３１≦ＭＥ／ＭＩ≦２．０３であり、この場合にはＭＥ／ＭＩ＝１．５５であることにも注意されたい。更に、１．１８≦ＥＣ／ＥＩであり、実施形態Ａによるコード６５の実施形態では、１．１８≦ＥＣ／ＥＩ≦２．２４であり、この場合にはＥＣ／ＥＩ＝１．４４であることにも注意されたい。
【０３２８】
本発明の第７の実施形態によるコード
【０３２９】
次に本発明の第７の実施形態による実施形態Ｃによる中程度の弾性率のコード６６を以下に説明する。既に説明済みのコードのものと類似の要素は、同一参照番号で表記する。
【０３３０】
コード６０と６６の間の相違点の中でもとりわけ、実施形態Ｃによるコード６６の実施形態では、コード６６の内部層ＣＩ内の各内部ストランドＴＩの螺旋角度αが４°から２２°までの範囲にわたり、この事例ではα＝１７．９°である点にも注意されたい。コード６６の外部層ＣＥ内の各外部ストランドＴＥの螺旋角度α’は、実施形態Ｃによるコード６６の実施形態では、１１°から２１°までの範囲にわたり、この事例ではα’＝１３．２°である。
【０３３１】
同じく、実施形態Ｃによるコード６６の第１の実施形態では、２５°≦３α＋β＋δ＋γ≦９７°であることにも注意されたい。コード１６６の場合には３α＋β＋δ＋γ＝９１°である。
【０３３２】
実施形態Ｃによるコード６６の場合には１４１≦ＭＩ≦１９６、より好ましくはＭＩ＝１４８であることに注意されたい。更に、実施形態Ｃによるコード６６の場合には９５ＧＰａ≦ＥＩ≦１８０ＧＰａであり、この場合にはＥＩ＝９６ＧＰａである。
【０３３３】
更に、Ｑ’＞１、Ｑ’＝２、３、又は４、Ｐ’＝７、８、９、又は１０、Ｎ’＝１３、１４、又は１５であり、この場合にはＱ’＝３、Ｐ’＝８、及びＮ’＝１３であることにも注意されたい。Ｑ’個の内部スレッドＦ１’が、各外部ストランドＴＥ内で５ｍｍ≦ｐ１’≦１５ｍｍであるようなピッチｐ１’で螺旋に巻かれる。この場合ｐ１’＝１２ｍｍである。各外部ストランドＴＥ内の内部層の各内部スレッドＦ１’の螺旋角度β’は、４°から２０°までの範囲にわたり、この場合にはβ’＝４．５°である。Ｐ’個の中間スレッドＦ２’が、各外部ストランドＴＥ内で１０ｍｍ≦ｐ２’≦２０ｍｍであるようなピッチｐ２’で組み立てられる。この場合ｐ２’＝１８ｍｍである。各外部ストランドＴＥ内の中間層Ｃ２’内の各中間スレッドＦ２’の螺旋角度δ’は、８°から２２°までの範囲にわたり、この場合にはδ’＝８．１°である。Ｎ’個の外部スレッドＦ３’が、各外部ストランドＴＥ内で１０ｍｍ≦ｐ３’≦４０ｍｍであるようなピッチｐ３’で組み立てられる。この場合ｐ３’＝２５ｍｍである。各外部ストランドＴＥ内の外部層Ｃ３’内の各外部スレッドＦ３’の螺旋角度γ’は、９°から２５°までの範囲にわたり、この場合にはγ’＝９．６°である。
【０３３４】
同じく、実施形態Ｃによるコード６６の場合には４８°≦３α’＋β’＋δ’＋γ’≦８９°であり、この場合、Ｑ’＞１であることに起因して６１°≦３α’＋β’＋δ’＋γ’≦８９°であり、この場合には３α’＋β’＋δ’＋γ’＝６１．８°であることにも注意されたい。
【０３３５】
更に、実施形態Ｃによるコード６６の場合には１４６≦ＭＥ≦１７９であり、この場合にはＭＥ＝１７２であることにも注意されたい。
【０３３６】
実施形態Ｃによるコード６６の実施形態では、８４°≦３α＋β＋δ＋γ＋３α’＋β’＋δ’＋γ’≦１６１°であり、Ｑ＝１及びＱ’＞１であることに起因して８８°≦３α＋β＋δ＋γ＋３α’＋β’＋δ’＋γ’≦１５３°であり、この場合には３α＋β＋δ＋γ＋３α’＋β’＋δ’＋γ’＝１５２．８°であることに注意されたい。
【０３３７】
同じく、０．７０≦ＭＥ／ＭＩ≦１．３０であり、実施形態Ｃによるコード６６の実施形態では、０．７６≦ＭＥ／ＭＩ≦１．２３であることにも注意されたい。更に、０．５８≦ＥＣ／ＥＩ≦１．６８であり、実施形態Ｃによるコード６６の実施形態では、０．７４≦ＥＣ／ＥＩ≦１．５７であり、この場合にはＥＣ／ＥＩ＝１．４８である。
【０３３８】
本発明により、インジケータＭＣ＝（Ｊ×ＭＩ＋Ｌ×ＭＥ）／（Ｊ＋Ｌ）は、９５≦ＭＣ≦１８０、好ましくは９５≦ＭＣ≦１７０であるようなものであり、実施形態Ｃによるコード６６の実施形態では、１５９≦ＭＣ≦１８０、好ましくは１５９≦ＭＣ≦１７０である。この特定の事例ではＭＣ＝１６５である。同じく、実施形態Ｃによるコード６６のこの実施形態では、１３１ＧＰａ≦ＥＣ≦１６０ＧＰａであり、それによってコード６６は中程度の弾性率のコードになる。この場合、ＥＣ＝１４１ＧＰａである。
【０３３９】
上記で説明した各コードは、金属であり、かつ２つの円筒層を有するマルチストランドタイプのものであることに注意されたい。従って、コードを構成する２つのそれよりも多くも少なくもないストランド層が存在することは理解されるであろう。ストランド層は、隣接し、同心のものである。同じく、コードには、タイヤの中に組み込まれていない時にはポリマー化合物及びエラストマー化合物が存在しないことにも注意されたい。
【０３４０】
下記の表１から表２は、上記に説明したコード６０から６６の特徴と、国際公開第２００８／０２６２７１号に記載の例２−１あって、表１にＴ２−１という文字で識別されるものの特徴とを要約している。
【０３４１】
これらの表１及び表２は、コードの実測弾性率値ＥＣを列挙している。ＡＳＴＭ  Ｄ２９６９−０４規格に従って測定した力−伸長曲線上に構造伸長Ａｓ、弾性伸長Ａｅ、及び塑性伸長Ａｐを示した。構造伸長Ａｓは、原点と弾性部品に対するタンジェントと横座標軸線との交点との間で測定したものである。弾性伸長Ａｅは、弾性部品に対するタンジェントと横座標軸線との交点と、弾性部品に対するタンジェントと破断点での伸長に対応する縦座標値との交点との間で測定したものである。塑性伸長Ａｐは、弾性部品に対するタンジェントと破断点での伸長に対応する縦座標値との交点と破断点での伸長との間で測定したものである。
【０３４２】
当然ながら、本発明は、上記で説明した例示的実施形態に限定されない。
【０３４３】
工業生産の実現可能性、コスト、及び全体的な性能の理由から直線スレッド、すなわち、真直ぐなスレッドを用いて本発明を実施するのが好ましい。言い換えれば、用いられるスレッドは、組み立てられる前に事前形成されたものではない。
【０３４４】
同じく、上記で説明又は想定した様々な実施形態の特徴を、これらの特徴が互いに適合するという条件で組み合わせることも可能になる。
【０３４５】
【表１】
2021507132.tif 000011
【０３４６】
【表２】
2021507132.tif 000012
【符号の説明】
【０３４７】
６０  ２層マルチストランドコード
ＣＥ  コードの外部層
ＣＩ  コードの内部層
Ｆ１  内部ストランドの内部スレッド
ＴＩ  内部ストランド
【図１】
2021507132.tif 000013
【図２】
2021507132.tif 000014
【図３】
2021507132.tif 000015
【国際調査報告】
2021507132.tif 000016
2021507132.tif 000017
2021507132.tif 000018
2021507132.tif 000019